(57)【要約】【課題】耐久性能に優れ長期使用時にも品質が低下することのない画像安定性に優れた画像形成装置を提供する。【解決手段】少なくとも、電子写真感光体と中間転写体を有する画像形成装置において、２５℃、湿度５０％の環境下でビッカース四角錐ダイヤモンド圧子を用いて該電子写真感光体の硬度を試験した時、荷重６ｍＮで押し込んだ時の弾性変形率が４５％以上かつ６５％以下、ユニバーサル硬さ値（ＨＵ）が１５０Ｎ／ｍｍ２以上、かつ２２０Ｎ／ｍｍ２以下、かつその表面に円周方向にスジ状の連続した凹凸形状、またはディンプル状の微細な凹凸形状を有する電子写真感光体であり、該中間転写体は少なくとも表面に弾性層を有する中間転写体であり、荷重０．１ｍＮで押し込んだ時の弾性変形率が５０％以上、かつ、ユニバーサル硬さ値（ＨＵ）が２２０Ｎ／ｍｍ２以下であることを特徴とする画像形成装置。【選択図】なし【特許請求の範囲】
【請求項１】
少なくとも導電性筒状支持体上に感光層あるいは感光層および保護層を有する電子写真感光体と、該感光体の表面に形成された静電潜像にトナーを転移させてトナー像を形成させる現像手段と、該感光体表面のトナー像を中間転写体上に一次転写する一次転写手段と、該中間転写体上の一次転写トナー像を転写材上に二次転写する二次転写手段とを有する画像形成装置において、
２５℃、湿度５０％の環境下でビッカース四角錐ダイヤモンド圧子を用いて該電子写真感光体の硬度を試験した時、荷重６ｍＮで押し込んだ時の弾性変形率が４５％以上かつ６５％以下、ユニバーサル硬さ値（ＨＵ）が１５０Ｎ／ｍｍ２以上、かつ２２０Ｎ／ｍｍ２以下、かつその表面の円周方向に表面粗さ：Ｒｚjis（十点平均面粗さ）は０．３μｍ以上１．３μｍ以下であり、かつＲｚ（最大面粗さ）およびＲｚjisの差（Ｒｚ−Ｒｚjis）が０．３μｍ以下であるスジ状の連続した凹凸形状を有する電子写真感光体であり、該中間転写体は少なくとも表面に弾性層を有する中間転写体であり、荷重０．１ｍＮで押し込んだ時の弾性変形率が５０％以上、かつ、ユニバーサル硬さ値（ＨＵ）が２２０Ｎ／ｍｍ２以下であることを特徴とする画像形成装置。
【請求項２】
少なくとも導電性筒状支持体上に感光層あるいは感光層および保護層を有する電子写真感光体と、該感光体の表面に形成された静電潜像にトナーを転移させてトナー像を形成させる現像手段と、該感光体表面のトナー像を中間転写体上に一次転写する一次転写手段と、該中間転写体上の一次転写トナー像を転写材上に二次転写する二次転写手段とを有する画像形成装置において、
２５℃、湿度５０％の環境下でビッカース四角錐ダイヤモンド圧子を用いて該電子写真感光体の硬度を試験した時、荷重６ｍＮで押し込んだ時の弾性変形率が４５％以上かつ６５％以下、ユニバーサル硬さ値（ＨＵ）が１５０Ｎ／ｍｍ２以上、かつ２２０Ｎ／ｍｍ２以下、かつその表面の表面粗さが、周方向に掃引して測定した十点平均粗さＲｚjis（Ａ）が０．３μｍ〜２．５μｍであり、回転軸方向に掃引して測定した十点平均粗さＲｚjis（Ｂ）が０．３μｍ〜２．５μｍであり、表面の周方向に掃引して測定した凹凸の平均間隔ＲＳｍ（Ｃ）が５μｍ〜１２０μｍ、回転軸方向に掃引して測定した凹凸の平均間隔ＲＳｍ（Ｄ）が５μｍ〜１２０μｍであり、周方向のＲＳｍ（Ｃ）と回転軸方向のＲＳｍ（Ｄ）の比率がＲＳｍ（Ｃ）／ＲＳｍ（Ｄ）＝０．５〜１．５であるディンプル状の微細な凹凸形状を複数有する電子写真感光体であり、該中間転写体は少なくとも表面に弾性層を有する中間転写体であり、荷重０．１ｍＮで押し込んだ時の弾性変形率が５０％以上、かつ、ユニバーサル硬さ値（ＨＵ）が２２０Ｎ／ｍｍ２以下であることを特徴とする画像形成装置。
【請求項３】
前記電子写真感光体の表面形状が、周方向に形成された溝と平坦部の組合せからなり、該溝幅０．５〜４０μｍの単位長さ１０００μｍあたりの溝本数密度が２０以上１０００以下であることを特徴とする請求項１に記載の画像形成装置。
【請求項４】
前記ディンプル形状の凹部の中で最長径が１〜５０μｍの範囲にあってかつ深さが０．１〜２．５μｍの範囲にあるディンプル形状の凹部の個数が、前記円筒状電子写真感光体の周面の１００００μｍ２あたり５〜５０個である請求項２に記載の画像形成装置。
【請求項５】
前記感光体の少なくとも表面層が硬化性樹脂を含むことを特徴とする請求項１〜４のいずれかに記載の画像形成装置。
【請求項６】
前記表面層が連鎖重合性官能基を有する化合物を重合あるいは架橋することにより硬化したものを含むことを特徴とする請求項５に記載の画像形成装置。
【請求項７】
前記表面層が電荷輸送機能を有することを特徴とする請求項５または６に記載の画像形成装置。
【発明の詳細な説明】
【技術分野】
【０００１】
本発明は、画像形成装置に関するものであり、詳しくは高強度な表面層を有する電子写真感光体と、弾性層を有する中間転写ベルトを用いることを特徴とする画像形成装置に関する。本発明の画像形成装置は、複写機やレーザープリンターおよび普通紙ファクシミリ等に応用されるものである。
【背景技術】
【０００２】
中間転写ベルトを使用した画像形成装置は、カラー画像情報や多色画像情報の複数の成分色画像を順次積層転写してカラー画像や多色画像を合成再現した画像形成物を出力するカラー画像形成装置や多色画像形成装置、またはカラー画像形成機能や多色画像形成機能を具備させた画像形成装置として有効である。
【０００３】
中間転写ベルトを用いた画像形成装置は、転写ドラム上に張り付けられた、または吸着された第２の画像担持体上に第１の画像担持体上から画像を転写する画像形成装置（例えば、特許文献１参照）と比較すると、第２の画像担持体である転写材に対し、加工や制御（例えば、グリッパーに把握する、吸着するおよび曲率をもたせる等）を必要としないため、封筒、ハガキおよびラベル紙等、薄い紙（４０ｇ／ｍ２紙）から厚い紙（２００ｇ／ｍ２紙）まで、幅の広狭や長さの長短によらず、多種多様な第２の画像担持体を選択することができるという利点を有している。
【０００４】
また、中間転写ベルト形状とすることで、中間転写ドラムのような剛体のシリンダーを用いる場合と比較して画像形成装置内部に配置する際の自由度が増して、スペースの有効利用による装置本体の小型化やコストダウンを行うことができるメリットもある。
【０００５】
しかし、上記中間転写方式のカラー画像形成装置においても、課題がないわけではなく、画像の一部が転写されずに転写中抜けとなる所謂「虫喰い」と呼ばれる現象が生じやすいという不具合があった。
【０００６】
虫喰いは、ライン画像の中央部にトナーの付着しない中抜け部分が生じる現象であり、この虫喰いは、転写ニップ部で局所的に強い圧力が加わり、感光体或いは中間転写体に対するトナーの付着力やトナーの凝集性が高まって発生すると考えられ、トナーの総付着量が多いカラー画像形成装置で発生しやすい傾向がある。
【０００７】
従来の中間転写体は、比較的硬質なポリカーボネート樹脂、ポリイミド樹脂等の樹脂類が用いられていたため、転写ニップ部で局所的な圧力が発生しやく、この局所的な圧力差によって転写性の不均一が生じ、上記虫食いが発生するものと考えられる。
【０００８】
ここで、中間転写体としてその表面に弾性を有するものを用いることで、一次転写ニップ部または二次転写ニップ部の一部分に局所的な圧力がかかることをある程度抑制できることは知られている（例えば、特許文献２参照）。これにより、上記虫食い画像を防止することができるようになってきている。
【０００９】
また、近年、電子写真感光体として有機光導電材料が広く用いられるようになってきている。通紙による転写紙の紙粉や電子写真感光体表面に残存する転写紙に転写されなかった残存トナーを清掃するためにクリーニング部材が電子写真感光体に接触するが、従来は、電子写真感光体に硬度が高い材料が用いられなかったため、電子写真感光体表面が多量に削れ、それにより不具合画像を生じ、その結果、寿命が短いという問題があった。
【００１０】
また、画像作製のために電子写真感光体を一定電位に帯電することにより生じる帯電生成物により、電荷発生材料、電荷輸送材料、結着樹脂等が劣化し、電子写真特性が悪化するという等の欠点を有していた。しかし、近年、材料の選択、電子写真感光体周りの、帯電、現像、転写、クリーニング等を配置した電子写真装置のプロセス条件の最適化等で電子写真感光体の削れ量を減少させることができ、それにより長寿命化が可能となっている。
【００１１】
電子写真感光体上に硬度の高い表面層を設けることにより飛躍的に削れ量が減少し、長寿命化が図れることが提案されている（例えば、特許文献３〜６参照）。しかし、電子写真感光体の硬度が上がり、削れ量が減少することにより不具合も生じることが判明している。
【００１２】
具体的には、転写での虫食い画像対策として有効な、弾性層を表面層として有する前記中間転写体を配した画像形成装置に、硬度の高い表面層を設けた電子写真感光体を用いた場合に、感光体表面へトナーが付着するフィルミングの発生が顕著であり、大きな課題であった。
【００１３】
一般に電子写真感光体は、電子写真装置内において、帯電手段より発生する帯電生成物の表面への堆積、または帯電手段からの通電に起因した電子写真感光体表面の劣化により、徐々に表面エネルギーが増加しトナーの付着性が増していく。特に表面に弾性を有する中間転写体を用いた場合には、感光体と中間転写体間で広いニップが保たれ、長時間、安定的にトナーに圧力をかけながら転写が行われるため、感光体表面に表面エネルギーが高い部分がある場合には、その部分を核として感光体表面へのトナーのフィルミングが発生しやすくなる。
【００１４】
通常の有機感光体では、電子写真装置内においてクリーニングブレードとの摺擦等により感光体表面が削れ、感光体表面に生じるトナーのフィルミングの核も削りとられるため、該フィルミングの発生は抑えられるが、前記の硬度の高い表面層を設けた感光体においては、削れにくく、該フィルミングとなる核も除去されにくいためにフィルミングの発生が顕著になるものと考えられた。
【００１５】
上記不具合を解決するために電子写真装置内に電子写真感光体表面を研磨する手段を設ける等のことが試みられている（例えば、特許文献７参照）。しかしこの場合には、装置が大型化する問題があり、また、装置内に電子写真感光体表面を研磨する手段を設けたとしても、通紙中の電子写真感光体表面に付着する帯電生成物、トナー中の外添剤、転写紙の紙粉等は一義的に決められるものではないので、不具合を解消する条件を見出すことは難しい。
【００１６】
以上の説明から明らかなように、前述した従来の技術においては、転写での虫食い画像対策として有効な、弾性層を表面層として有する前記中間転写体を配した画像形成装置に、高強度な電子写真感光体を用いるに際し、長期使用時の画像安定性の観点から十分満足のいく画像形成装置が提供できなかった。
【特許文献１】特開昭６３−３０１９６０号公報
【特許文献２】特開２００２−１６２８３３号公報
【特許文献３】特開平５−３４９４４号公報
【特許文献４】特開平５−６６５９８号公報
【特許文献５】特開平５−８８５２５号公報
【特許文献６】特開平５−２２４４５２号公報
【特許文献７】特開平６−５１６７４号公報
【発明の開示】
【発明が解決しようとする課題】
【００１７】
本発明では、上述のように、耐久性能に優れ長期使用時にも品質が低下することのない画像安定性に優れた画像形成装置を提供することを課題とする。
【００１８】
更に詳しくは、転写での虫食い画像対策として有効な、弾性層を表面層として有する前記中間転写体を配した画像形成装置に、高強度な電子写真感光体を用いるに際し顕著に発生するトナーフィルミングを対策し、長期使用時にもフィルミング等の画像欠陥の発生がなく、安定して高品位の画像を提供できる画像形成装置を提供することを課題とする。
【課題を解決するための手段】
【００１９】
前記課題を解決するための本発明は、少なくとも導電性筒状支持体上に感光層あるいは感光層および保護層を有する電子写真感光体と、該感光体の表面に形成された静電潜像にトナーを転移させてトナー像を形成させる現像手段と、該感光体表面のトナー像を中間転写体上に一次転写する一次転写手段と、該中間転写体上の一次転写トナー像を転写材上に二次転写する二次転写手段とを有する画像形成装置において、
２５℃、湿度５０％の環境下でビッカース四角錐ダイヤモンド圧子を用いて該電子写真感光体の硬度を試験した時、荷重６ｍＮで押し込んだ時の弾性変形率が４５％以上かつ６５％以下、ユニバーサル硬さ値（ＨＵ）が１５０Ｎ／ｍｍ２以上、かつ２２０Ｎ／ｍｍ２以下、かつその表面の円周方向に表面粗さ：Ｒｚjis（十点平均面粗さ）は０．３μｍ以上１．３μｍ以下であり、かつＲｚ（最大面粗さ）およびＲｚjisの差（Ｒｚ−Ｒｚjis）が０．３μｍ以下であるスジ状の連続した凹凸形状を有する電子写真感光体であり、該中間転写体は少なくとも表面に弾性層を有する中間転写体であり、荷重０．１ｍＮで押し込んだ時の弾性変形率が５０％以上、かつ、ユニバーサル硬さ値（ＨＵ）が２２０Ｎ／ｍｍ２以下であることを特徴とする画像形成装置である。
【００２０】
更に、本発明の別の形態は、少なくとも導電性筒状支持体上に感光層あるいは感光層および保護層を有する電子写真感光体と、該感光体の表面に形成された静電潜像にトナーを転移させてトナー像を形成させる現像手段と、該感光体表面のトナー像を中間転写体上に一次転写する一次転写手段と、該中間転写体上の一次転写トナー像を転写材上に二次転写する二次転写手段とを有する画像形成装置において、
２５℃、湿度５０％の環境下でビッカース四角錐ダイヤモンド圧子を用いて該電子写真感光体の硬度を試験した時、荷重６ｍＮで押し込んだ時の弾性変形率が４５％以上かつ６５％以下、ユニバーサル硬さ値（ＨＵ）が１５０Ｎ／ｍｍ２以上、かつ２２０Ｎ／ｍｍ２以下、かつその表面の表面粗さが、周方向に掃引して測定した十点平均粗さＲｚjis（Ａ）が０．３μｍ〜２．５μｍであり、回転軸方向に掃引して測定した十点平均粗さＲｚjis（Ｂ）が０．３μｍ〜２．５μｍであり、表面の周方向に掃引して測定した凹凸の平均間隔ＲＳｍ（Ｃ）が５μｍ〜１２０μｍ、回転軸方向に掃引して測定した凹凸の平均間隔ＲＳｍ（Ｄ）が５μｍ〜１２０μｍであり、周方向のＲＳｍ（Ｃ）と回転軸方向のＲＳｍ（Ｄ）の比率がＲＳｍ（Ｃ）／ＲＳｍ（Ｄ）＝０．５〜１．５であるディンプル状の微細な凹凸形状を有する電子写真感光体であり、該中間転写体は少なくとも表面に弾性層を有する中間転写体であり、荷重０．１ｍＮで押し込んだ時の弾性変形率が５０％以上、かつ、ユニバーサル硬さ値（ＨＵ）が２２０Ｎ／ｍｍ２以下であることを特徴とする画像形成装置である。
【発明の効果】
【００２１】
本発明によれば、長期使用時にも品質が低下することのない画像安定性に優れた画像形成装置を提供することができる。
【発明を実施するための最良の形態】
【００２２】
以下に本発明の実施の形態を詳細に説明する。
【００２３】
図１に、中間転写方式の画像形成装置の一例として４色のフルカラーレーザービームプリンターの概略を示す。
【００２４】
図１に示す構成の電子写真装置は、イエロー、マゼンタ、シアンおよびブラックの４色のトナーを用いてカラー画像を形成するカラー電子写真装置であり、第１の画像形成ユニットＳａ、第２の画像形成ユニットＳｂ、第３の画像形成ユニットＳｃ、および、第４の画像形成ユニットＳｄを有している。
【００２５】
画像形成ユニットＳａ〜Ｓｄは、それぞれ、円筒状（ドラム状）の電子写真感光体（以下「感光ドラム」ともいう。）１ａ、１ｂ、１ｃおよび１ｄと、感光ドラム１ａ〜１ｄの周囲に配置された、一次帯電器（帯電手段）３ａ、３ｂ、３ｃおよび３ｄ、露光装置（露光手段）４ａ、４ｂ、４ｃおよび４ｄ、現像器（現像手段）５ａ、５ｂ、５ｃおよび５ｄ、ならびに、クリーニング装置（クリーニング手段）７ａ、７ｂ、７ｃおよび７ｄとを有している。感光ドラム１ａ〜１ｄは、図中反時計周りに所定の周速度（プロセススピード）をもって回転駆動される。
【００２６】
感光ドラム１ａ〜１ｄの表面はその回転過程で、一次帯電器３ａ〜３ｄにより、所定の極性・電位に一様に帯電処理される。次いで、露光装置４ａ〜４ｄ（カラー原稿画像の色分解・結像露光光学系、画像情報の時系列電気デジタル画素信号に対応して変調されたレーザービームを出力するレーザースキャナによる走査露光系など）からの露光光（画像露光光）を受けることにより、目的とするカラー画像の各色成分像（イエロー成分像、マゼンタ成分像、シアン成分像およびブラック成分像）に対応した静電潜像が、それぞれ、感光ドラム１ａ〜１ｄの表面に形成される。
【００２７】
次いで、感光ドラム１ａの表面の静電潜像が、現像器５ａ（ブラック現像器５ａ）により、ブラックトナーにより現像される。また、イエロー現像器５ｂ、マゼンタ現像器５ｃ、シアン現像器５ｄも作動して、それぞれ、感光ドラム１ｂ〜１ｄの表面にイエロー、マゼンタ、シアンのトナー像を形成する。
【００２８】
ベルト状の中間転写体（中間転写ベルト）１１は、それぞれ感光ベルト１ａ〜１ｄに対向する一次転写ローラー（一次転写部材）６ｐａ、６ｐｂ、６ｐｃおよび６ｐｄにより、感光ドラム１ａ〜１ｄに所定の押圧力をもって当接され、感光ドラム１ａ〜１ｄおよび一次転写ローラー６ｐａ〜６ｐｄの回転に伴い、図中時計周りに感光ドラム１ａ〜１ｄと同じ周速度で回転駆動される。１２は二次転写対向ローラー１３とともに中間転写ベルト１１を張架する張架ローラーである。
【００２９】
感光ドラム１ａの表面に形成された上記のブラックトナー像は、感光ドラム１ａと中間転写ベルト１１との当接部を通過する過程で、一次転写ローラー６ｐａから中間転写ベルト１１に印加される一次転写バイアスにより形成される電界により、中間転写ベルト１１の表面に一次転写されていく。
【００３０】
イエロートナー像、マゼンタトナー像、シアントナー像も同様に、それぞれ、感光ドラム１ｂ〜１ｄから順次中間転写ベルト１１の表面に重ね合わせて転写され、目的のカラー画像に対応した合成トナー像が形成される。
【００３１】
一次転写バイアスは、トナーとは逆極性である。トナーの極性が負の場合、一次転写バイアスは＋１００Ｖ〜２ｋＶの範囲が好適である。
【００３２】
一次転写を終えた感光ドラム１ａ〜１ｄの表面は、それぞれ、クリーニング装置７ａ〜７ｄによりクリーニングされる。
【００３３】
二次転写ローラー（二次転写部材）６ｓは、二次転写対向ローラー１３に平行に軸受させて中間転写ベルト１１の下面部から、中間転写ベルト１１に当接配置される。
【００３４】
転写材Ｐは、給紙カセットＣＰから転写材ガイドを通って、中間転写ベルト１１と二次転写ローラー６ｓとの当接部に所定のタイミングで給送される。また、二次転写バイアスが二次転写ローラー６ｓに印加される。この二次転写バイアスにより中間転写ベルト１１から転写材Ｐへ合成トナー像が二次転写される。
【００３５】
二次転写を終えた中間転写ベルト１１の表面は、中間転写ベルト用クリーニング装置７ｉによりクリーニングされる。
【００３６】
合成トナー像の転写を受けた転写材Ｐは定着器８へ導入され、合成トナー像は転写材Ｐ上に加熱定着される。
【００３７】
ユニバーサル硬さ値（ＨＵ）、および弾性変形率は、圧子に連続的に荷重をかけ、荷重下での押し込み深さを直読することにより連続的硬さが求められる微小硬さ測定装置フィシャースコープＨ１００Ｖ（Ｆｉｓｃｈｅｒ社製）を用いて測定することができる。圧子としては対面角１３６°のビッカース四角錐ダイヤモンド圧子を使用することができる。具体的には、最終荷重６ｍＮまで段階的に（各点０．１Ｓの保持時間で２７３点）測定する。
【００３８】
フィシャースコープＨ１００Ｖ（Ｆｉｓｃｈｅｒ社製）の出力チャートの概略を図３に示す。また、フィシャースコープＨ１００Ｖ（Ｆｉｓｃｈｅｒ社製）によって本発明の電子写真感光体を測定した結果の一例を図４に示す。これらの図中、縦軸は荷重Ｆ（ｍＮ）を、横軸は押し込み深さｈ（μｍ）を示す。これらの図は、段階的に荷重を増加させ６ｍＮまで荷重をかけ、その後同様に段階的に荷重を減少させた時の結果を示している。
【００３９】
本発明において、電子写真感光体のユニバーサル硬さ値（以下、ＨＵともいう）は、定めた最終荷重で押し込んだ時の同荷重下での押し込み深さから下記式（１）により求めることができる。
【００４０】
【数１】
2007086524.tif 000002
【００４１】
弾性変形率は、圧子が膜に対して行った仕事量（エネルギー）、すなわち圧子の膜に対する荷重の増減によるエネルギーの変化より求めることができ、具体的には下記式（２）により求めることができる。
【００４２】
弾性変形率＝Ｗｅ／Ｗｔ      （２）
【００４３】
上記式中、全仕事量Ｗｔ（ｎＪ）は図３中のＡ−Ｂ−Ｄ−Ａで囲まれる面積を示し、弾性変形仕事量Ｗｅ（ｎＪ）はＣ−Ｂ−Ｄ−Ｃで囲まれる面積を示している。
【００４４】
本発明に用いる中間転写体は、２５℃、湿度５０％の環境下でビッカース四角錐ダイヤモンド圧子を用いて中間転写体の硬度を試験した時、中間転写体は荷重０．１ｍＮで押し込んだ時の弾性変形率が５０％以上、ユニバーサル硬さ値（ＨＵ）が２２０Ｎ／ｍｍ２以下であれば、電子写真感光体に対して良好に追従し、また、電子写真感光体の表面の上記特徴的な傷に起因する摩耗が発生しにくくなる。このような効果をより十分に発現させるためには、中間転写体の表面のユニバーサル硬さ値（ＨＵ）は１００Ｎ／ｍｍ２以下であることがより好ましく、７０Ｎ／ｍｍ２以下であることがより一層好ましく、また、その弾性変形率は８０％以下であることが好ましい。
【００４５】
中間転写ベルトは、本発明では、無端状の弾性中間転写ベルトを備えている。図２は、弾性中間転写ベルトの一例の断面図である。弾性中間転写ベルト１８１は、樹脂層１８１ａ、弾性層１８１ｂ、表層１８１ｃの３層構造からなる弾性ベルトである。
【００４６】
上記樹脂層１８１ａを構成する樹脂材料としては、ポリカーボネート、フッ素系樹脂（ＥＴＦＥ、ＰＶＤＦ）、ポリスチレン、クロロポリスチレン、ポリ−α−メチルスチレン、スチレン−ブタジエン共重合体、スチレン−塩化ビニル共重合体、スチレン−酢酸ビニル共重合体、スチレン−マレイン酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体およびスチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレンまたはスチレン置換体を含む単重合体または共重合体）、メタクリル酸メチル樹脂、メタクリル酸ブチル樹脂、アクリル酸エチル樹脂、アクリル酸ブチル樹脂、変性アクリル樹脂（シリコーン変性アクリル樹脂、塩化ビニル樹脂変性アクリル樹脂、アクリル・ウレタン樹脂等）、塩化ビニル樹脂、スチレン−酢酸ビニル共重合体、塩化ビニル−酢酸ビニル共重合体、ロジン変性マレイン酸樹脂、フェノール樹脂、エポキシ樹脂、ポリエステル樹脂、ポリエステルポリウレタン樹脂、ポリエチレン、ポリプロピレン、ポリブタジエン、ポリ塩化ビニリデン、アイオノマー樹脂、ポリウレタン樹脂、シリコーン樹脂、ケトン樹脂、エチレン−エチルアクリレート共重合体、キシレン樹脂およびポリビニルブチラール樹脂、ポリアミド樹脂、ポリイミド樹脂、変性ポリフェニレンオキサイド樹脂、変性ポリカーボネート等からなる群より選ばれる１種類あるいは２種類以上を使用することができる。ただし、上記材料に限定されるものではない。
【００４７】
また、上記弾性層１８１ｂを構成する弾性材料（弾性材ゴム、エラストマー）としては、ブチルゴム、フッ素系ゴム、アクリルゴム、ＥＰＤＭ、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴム、シンジオタクチック１，２−ポリブタジエン、エピクロロヒドリン系ゴム、リコーンゴム、フッ素ゴム、多硫化ゴム、ポリノルボルネンゴム、水素化ニトリルゴム、熱可塑性エラストマー（例えばポリスチレン系、ポリオレフィン系、ポリ塩化ビニル系、ポリウレタン系、ポリアミド系、ポリウレア、ポリエステル系、フッ素樹脂系）等からなる群より選ばれる１種類あるいは２種類以上を使用することができる。ただし、上記材料に限定されるものではないことは当然である。
【００４８】
また、上記表層１８１ｃの材料は特に制限は無いが、中間転写ベルト１８１表面へのトナーの付着力を小さくして２次転写性を高めるものが要求される。例えば、ポリウレタン、ポリエステル、エポキシ樹脂等の１種類の樹脂材料か、弾性材料（弾性材ゴム、エラストマー）、ブチルゴム、フッ素系ゴム、アクリルゴム、ＥＰＤＭ、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴムの弾性材料のうち、２種類以上を使用し表面エネルギーを小さくし潤滑性を高める材料、例えばフッ素樹脂、フッ素化合物、フッ化炭素、２酸化チタン、シリコンカーバイト等の粉体粒子を１種類あるいは２種類以上または粒径を異ならしたものを分散させ使用することができる。
【００４９】
上記樹脂層１８１ａや弾性層１８１ｂには、抵抗値調節用導電剤が添加される。この抵抗値調節用導電剤は特に制限はないが、例えば、カーボンブラック、グラファイト、アルミニウムやニッケル等の金属粉末、酸化錫、酸化チタン、酸化アンチモン、酸化インジウム、チタン酸カリウム、酸化アンチモン−酸化錫複合酸化物（ＡＴＯ）、酸化インジウム−酸化錫複合酸化物（ＩＴＯ）等の導電性金属酸化物、導電性金属酸化物は、硫酸バリウム、ケイ酸マグネシウム、炭酸カルシウム等の絶縁性微粒子を被覆したものでもよい。上記導電剤に限定されるものではない。
【００５０】
上記中間転写ベルト１８１の製造方法としては、例えば、回転する円筒形の型に材料を流し込みベルトを形成する遠心成型法、表層の薄い膜を形成させるスプレー塗工法、円筒形の型を材料の溶液の中に浸けて引き上げるディッピング法、内型、外型の中に注入する注型法、円筒形の型にコンパウンドを巻き付け加硫研磨を行う方法があるがこれに限定されるものではなく複数の製法を組み合わせてベルトを製造することができる。
【００５１】
本発明に用いる電子写真感光体は、２５℃、湿度５０％の環境下でビッカース四角錐ダイヤモンド圧子を用いて電子写真感光体の硬度を試験した時、電子写真感光体は荷重６ｍＮで押し込んだ時の弾性変形率が４５％以上かつ６５％以下、ユニバーサル硬さ値（ＨＵ）が１５０Ｎ／ｍｍ２以上、かつ２２０Ｎ／ｍｍ２以下で有り、かつその表面に円周方向にスジ状の連続した凹凸形状を有する電子写真感光体である。
【００５２】
一般的に外部応力に対する変形量が小さいほど膜の硬度は高い値を示すことから、電子写真感光体も当然の如く鉛筆硬度やビッカース硬度が高いものの方が機械的劣化に対する耐久性が向上すると考えられていた。しかし、本発明者らはこれらの測定により得られる硬度の値が高い感光体が必ずしも機械的劣化に対する耐久性を向上させることができるわけではないことを確認した。そこで、本発明者らは検討を重ねた結果、ＨＵと弾性変形率との値を、特定の範囲に規定することで、その要件を満足した感光体が機械的劣化に対する耐久性を向上させることができることを見出した。この特定の範囲とは、上記のように２５℃、湿度５０％の環境下で、ビッカース四角錐ダイヤモンド圧子を用いて電子写真感光体の硬度を試験した時、荷重６ｍＮで押し込んだ時のＨＵが１５０Ｎ／ｍｍ２以上、かつ２２０Ｎ／ｍｍ２以下の範囲をいい、かつ、弾性変形率が４５％以上かつ６５％以下の範囲をいう。
【００５３】
ＨＵと弾性変形率を切り離してとらえることはできないが、例えばＨＵが２２０Ｎ／ｍｍ２を超え、弾性変形率が低い感光体である場合には、感光体の弾性力が不足しているためにクリーニングブレードや帯電ローラーに挟まれた紙粉やトナーが擦られる際感光体に傷が生じ、それに伴い削れも生じる。また、ＨＵが２２０Ｎ／ｍｍ２を超え、弾性変形率がたとえ高い感光体である場合でも弾性変形量は小さくなってしまうために、結果として局部的に大きな圧力がかかり感光体に深い傷が生じる。よって、ＨＵの高い感光体が必ずしも好ましいものとはならない。
【００５４】
一方、ＨＵが２２０Ｎ／ｍｍ２以下で弾性変形率が６５％より大きい感光体である場合には、弾性変形率がたとえ高くても塑性変形量も大きくなってしまうためにクリーニングブレードや帯電ローラーに挟まれた紙粉やトナーが擦られる際感光体に削れや細かい傷が生じる。また、ＨＵが２２０Ｎ／ｍｍ２以下で弾性変形率が４５％未満である感光体、およびＨＵが１５０Ｎ／ｍｍ２未満である感光体の場合は、塑性変形量が非常に大きく削れおよび傷が生じる。ＨＵと弾性変形率との値が上記特定の範囲にある感光体を得る手段として、感光体の表面層を硬化性樹脂を用いて形成することが有効である。本発明の電子写真感光体に使用する硬化性樹脂は、加熱または放射線照射により重合または架橋し硬化する樹脂であればいずれのものを用いても構わない。すなわち、加熱または放射線照射によりラジカル等の活性点が発生し、重合または架橋し硬化することが可能な化合物であれば、表面層の構成材料として用いることができる。中でも分子内に連鎖重合性官能基を有する化合物、特に不飽和重合性官能基を有する化合物は、反応性の高さ、反応速度の速さ、材料の汎用性等の点から好ましい。本発明における不飽和重合性官能基を有する化合物は、モノマー、オリゴマーまたはマクロマーのいずれにも限定されない。
【００５５】
更に表面層における電荷輸送等の機能面からは、該硬化性樹脂が連鎖重合性官能基を少なくとも１つ以上有する正孔輸送性化合物を硬化した樹脂を含有することが好ましい。
【００５６】
連鎖重合性官能基を少なくとも１つ以上有する正孔輸送性化合物とは、公知の正孔輸送性化合物の一部に連鎖重合性官能基が化学結合している化合物をいう。例えば、特開２０００−６６４２４号公報中に記載されている化合物を利用することができる。連鎖重合官能基は同一分子内に少なくとも１つ以上、好ましくは２つ以上有しているとよい。連鎖重合官能基の具体例としては、アクリロイルオキシ基（ＣＨ２＝ＣＨＣＯＯ−）あるいはメタクリロイルオキシ基（ＣＨ２＝Ｃ（ＣＨ３）ＣＯＯ−）が挙げられる。
【００５７】
本発明で表面層とは、感光層の一部として位置する場合または感光層の上に更に設けられる場合いずれにおいても、両者は硬化後に電荷輸送能を有していることが好ましい。感光層は、電荷発生物質と電荷輸送物質とを同一の層に含有する単一層で構成させたもの（以下、単層型ともいう）であってもよいし、電荷発生物質を含有する電荷発生層と電荷輸送物質を含有する電荷輸送層とを積層させて構成させたもの（以下、積層型ともいう）であってもよい。より好ましくは積層型の感光層である方がよい。本発明でいう表面層は、感光層が上記単一層である場合には該層が相当し、該層の上にさらに保護層を形成させた場合には保護層が相当する。また、感光層が上記積層型である場合は電荷輸送層が相当し、該電荷輸送層上にさらに保護層を形成させた場合には保護層が相当する。
【００５８】
本発明で用いる電子写真感光体は筒状の導電性支持体上に感光層、更に必要な場合にはその上に保護層を形成するが、導電性支持体と感光層の間に、導電性顔料や抵抗調節顔料等を分散した導電層を形成してもよい。
【００５９】
更に、導電性支持体（または導電層）と感光層の間にバリアー機能と接着機能を備えた中間層を設けることができる。中間層は、感光層の接着性改良、塗工性改良、導電性支持体の保護、導電性支持体の欠陥の被覆、導電性支持体からの電荷注入性改良、また感光層の電気的破壊に対する保護等のために形成される。本発明で用いる電子写真感光体が積層型感光層を有する電子写真感光体である場合には、電荷発生層および電荷輸送層を積層する。電荷発生層に用いる電荷発生材料としては、汎用の電荷発生材料が使用可能である。
【００６０】
電荷輸送層は、表面層が感光層の一部となる場合には、高硬度樹脂で形成されることが好ましく、熱、光または放射線照射により硬化された樹脂で形成されることがより好ましく、この工程により重合あるいは架橋し硬化する化合物から構成されることが好ましい。
【００６１】
電荷輸送層は、電荷輸送材料と熱可塑性の高硬度樹脂、あるいは熱、光または放射線照射により重合あるいは架橋し硬化する化合物を用いて構成される。前記電荷輸送材料としては、ポリ−Ｎ−ビニルカルバゾールおよびポリスチリルアントラセン等の複素環や縮合多環芳香族を有する高分子化合物；ピラゾリン、イミダゾール、オキサゾール、トリアゾールおよびカルバゾール等の複素環化合物；トリフェニルメタン等のトリアリールアルカン誘導体；トリフェニルアミン等のトリアリールアミン誘導体；フェニレンジアミン誘導体、Ｎ−フェニルカルバゾール誘導体、スチルベン誘導体およびヒドラゾン誘導体等の低分子化合物；が挙げられる。これらを高硬度樹脂、あるいは熱、光または放射線照射により重合あるいは架橋し硬化する化合物と共に適当な溶剤に分散または溶解させ、先の電荷発生層上に塗布した後、乾燥固化工程、または重合あるいは架橋し硬化させる工程により電荷輸送層を形成する。
【００６２】
熱可塑性の高硬度樹脂としては、変性ポリカーボネートや変性ポリアリレート樹脂のように一般のエンジニアリングプラスチックよりも機械的強度改善した高分子化合物が使用できる。熱、光または放射線照射により重合または架橋し硬化する化合物としては、熱による加水分解や縮合反応を経由して架橋するものとしてフェノール系、エポキシ系、アルコキシシラン系等、熱や光または放射線照射によりラジカル等の活性点を発生させ、重合または架橋することが可能な化合物であれば限定されないが、一般的には連鎖重合性官能基を有する化合物が反応性や強度の観点から挙げられ、中でも分子内に不飽和重合性官能基を有する化合物は反応性の高さ、反応速度の速さ、材料の汎用性等の点から好ましく、不飽和重合性官能基として、アクリロイルオキシ基、メタクリロイルオキシ基およびスチレン基等が特に好ましく、これらを有する化合物はモノマー、オリゴマー、マクロマー、ポリマーのいずれにも限定されることなく適宜選択または組み合わせて用いることが出来る。また、電荷輸送性、好ましくは正孔輸送性を有し、かつ熱、光または放射線照射により重合または架橋し硬化する化合物を用いる場合は、それ単独で電荷輸送層を形成することができ、この場合は特に電子写真特性に優れかつ高強度な表面層を形成することが可能となる。また、電荷輸送材料、および電荷輸送性を有さない熱、光または放射線照射により重合または架橋し硬化する化合物を更に適宜混合することも可能である。
【００６３】
電荷輸送性を有し、かつ熱、光または放射線照射により重合または架橋し硬化する化合物は、例えば不飽和重合性官能基を有する公知の正孔輸送性化合物や、公知の正孔輸送性化合物の一部に不飽和重合性官能基を付加した化合物が用いられる。公知の正孔輸送性化合物の例としては、ヒドラゾン化合物、ピラゾリン化合物、トリフェニルアミン化合物、ベンジジン化合物およびスチルベン化合物等が挙げられるが、正孔輸送性化合物であればいかなる化合物も使用可能である。更に、本発明において電子写真感光体の表面層の硬度を十分に確保するためには、不飽和重合性官能基を有する化合物は、一分子中に複数の不飽和重合性官能基を有する化合物であることが好ましい。
【００６４】
本発明において、単層型感光層でかつ該単層型感光層自体が表面層となる構成の電子写真感光体の場合には、少なくとも電荷発生材料、電荷輸送材料、および熱、光または放射線照射により重合または架橋し硬化する化合物を分散または溶解した溶液を用いて硬化させることにより感光層が形成されることが好ましい。この場合においても先の積層型感光層を有する電子写真感光体と同様に、加熱または放射線照射により重合または架橋し硬化する化合物が電荷輸送性を有することが好ましい。
【００６５】
本発明において、表面層が感光層の上に構成される場合には、積層型感光層や単層型感光層の構成にかかわらず、表面層が熱、光または放射線照射により硬化された樹脂により形成されることが好ましい。この場合、表面層の下層となる感光層の構成は、電荷発生層および電荷輸送層をこの順に積層した積層型感光層、電荷輸送層および電荷発生層をこの順に積層した積層型感光層、または単層型感光層のいずれの構成も可能であるが、先に述べた理由により、電荷発生層および電荷輸送層をこの順に積層した積層型感光層構成が好ましい。この場合、電荷発生層は前述と同様な方法で形成され、電荷輸送層は前記電荷輸送材料を、スチレン、酢酸ビニル、塩化ビニル、アクリル酸エステル、メタクリル酸エステル、フッ化ビニリデン、トリフルオロエチレン等のビニル化合物の重合体および共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂およびエポキシ樹脂等の結着樹脂中に分散または溶解した溶液を塗布液として用いて形成される。場合によっては電荷輸送層用塗布液に熱、光または放射線照射により重合または架橋し硬化する化合物の添加も可能である。
【００６６】
表面層が感光層の上に構成される場合でも、上述したように表面層は硬化後に電荷輸送性を有していることが好ましい。表面層に用いる重合または架橋し硬化する化合物自体が電荷輸送性を有さない化合物である場合には、電荷輸送層に用いる電荷輸送材料や導電性材料の添加により電荷輸送性を確保することが好ましい。この場合、電荷輸送材料は熱、光または放射線照射により重合、架橋可能な官能基を有しても有さなくてもかまわないが、電荷輸送材料の可塑性による機械的強度の低下を避けるためには、前者が好ましい。導電性材料としては、酸化チタンや酸化錫等の導電性微粒子が一般的ではあるが、その他として、導電性高分子化合物等の利用も可能である。表面層に用いる、熱、光または放射線照射による重合または架橋し硬化する化合物自体が電荷輸送性を有する場合においては、電荷輸送材料や導電性材料を添加しなくてもよい。本発明においては、表面層の膜硬度や種々の電子写真特性の点からして、後者のような、電荷輸送性を有しかつ熱、光または放射線照射により重合または架橋し硬化する化合物を用いて形成した表面層が好ましい。
【００６７】
本発明において、各々の層を形成するために溶液を塗布する方法は、例えば、浸漬コーティング法、スプレーコーティング法、カーテンコーティング法およびスピンコーティング法等の公知の塗布方法が可能であるが、効率性／生産性の点からは浸漬コーティング法が好ましい。また、蒸着、プラズマその他の公知の成膜方法も適宜選択できる。
【００６８】
本発明において、中間層、感光層等には各種添加剤を添加することが出来る。添加剤としては、酸化防止剤や紫外線吸収剤等の劣化防止剤；フッ素系樹脂微粒子等の滑材；等が挙げられる。
【００６９】
次に、表面層を重合または架橋して化合物を硬化させて形成する方法について説明する。本発明において表面層の形成は、熱、光または放射線照射により、重合または架橋し硬化する化合物を用いるが、熱あるいは光による硬化あるいは架橋反応による場合は反応開始材を必要とするが、放射線照射の場合には開始材を必要としない点において、電子写真特性の観点から特に好ましい。
【００７０】
放射線照射について説明する。本発明における放射線とは、特開２０００−６６４２５号公報において開示されたものと同様に、電子線およびγ線等が挙げられ、装置の大きさ、安全性、コスト、汎用性等、種々の点から電子線が好ましい。電子線照射をする場合、加速器としてはスキャニング型、エレクトロカーテン型、ブロードビーム型、パルス型およびミナー型等のいずれの形成も使用することが出来る。
【００７１】
電子線照射により電子写真感光体を形成する場合において、電子写真感光体の電気特性および耐久性能を十分に発現させる上で、電子線の加速電圧、吸収線量が非常に重要なファクターであり、加速電圧は３００ＫＶ以下が好ましく、最適には１５０ＫＶ以下、また線量は好ましくは１〜１００Ｍｒａｄ（１×１０４〜１×１０６Ｇｙ）の範囲、より好ましくは５０Ｍｒａｄ（５×１０５Ｇｙ）以下の範囲である。加速電圧が３００ＫＶを超えたり、線量が１００Ｍｒａｄ（１ＭＧｙ）を超えると、電子写真感光体への劣化が起こり易い傾向にあることは該公報において示されるとおりである。電子線の加速電圧および線量を調整しても、得られる電子写真感光体は耐久性能が十分ではなく、更なる耐久性能の向上が必要とされていたが、重合・架橋の効率を上げるために加熱を併用することで、線量を低く抑えたまま十分な硬度を発現出来る硬化膜の製造方法は既に特開２００４−１２９８６号公報にて開示されたとおりである。
【００７２】
上記のようにして得られた、好適な弾性変形率およびユニバーサル硬度を示す表面層を持つ感光体により機械的劣化に対する耐久性を飛躍的に向上させることができるが、この感光体を前述の弾性層を表面層として有する中間転写体を装着した画像形成装置に用いた場合にはトナーのフィルミングの発生が顕著となる。この弾性層を有する中間転写体と上記好適な弾性変形率およびユニバーサル硬度を示す表面層を持つ感光体の組み合わせにおけるトナーフィルミングの問題は、本発明者らの検討の結果、感光体の表面形状を好適にコントロールすることにより解決されることが見出された。
【００７３】
即ち、本発明に用いる電子写真感光体はその表面形状として円周方向にスジ状の連続した凹凸形状を有する。電子写真感光体の表面形状をスジ状に形成することによりに弾性層を表面層として有する中間転写体を装着した画像形成装置に用いた場合にもトナーのフィルミングの発生が良好に抑えられた。
【００７４】
前述の弾性層を表面層として有する中間転写体を装着した画像形成装置との組み合わせにおいて、電子写真感光体の表面形状を円周方向にスジ状の連続した凹凸形状とすることでのトナーフィルミング防止効果のメカニズムは現在のところ定かではない。しかし、フィルミングが、削れにくい感光体表面層上に発生する付着性の強い部分へ、トナーが弾性層を有する中間転写体により長時間、均一に押し付けられることで発生することを想定すると、感光体の表面に凸凹を形成することで中間転写体の押し付けによる圧力が分散されてフィルミングが軽減されること、および感光体表面の凸凹形成によってクリーニング部材との摺擦が安定化することによって付着したトナーが削りとられやすくなることによりフィルミングが防止されることが予想される。
【００７５】
また、更に該表面形状として好ましくは、円周方向に形成された溝と平坦部の組み合わせからなり、該溝幅０．５〜４０μｍの感光体軸方向の単位長さ１０００μｍ当たりの溝本数密度が２０以上１０００以下であり、これによりフィルミングのみならず、高い転写性、良好なトナーのクリーニング性を安定的に維持することが可能となる。
【００７６】
ここで「溝」とは、粗面化手段により形成された０．５μｍ〜４０μｍの溝幅のものを指す。具体的には、Ｒｚ（最大面粗さ）および十点平均面粗さＲｚの差（Ｒｚ−Ｒｚjis）が０．３μｍ以下のものを指す。
【００７７】
電子写真感光体の表面形状をスジ状に形成する手段としては、研磨シートや砥石を用いて、電子写真感光体の表面を物理的に研磨する方法が一般的である。またその他の方法として、粗面化された支持体上に感光層／保護層を塗布する工程において支持体の表面形状を電子写真感光体表面まで維持させる方法や、感光層／保護層が塗布後乾燥前あるいは硬化前の流動性のある状態において粗面化手段により前記電子写真感光体表面形状を形成する方法等も可能である。
【００７８】
次に、本発明の電子写真感光体の製造に用いる粗面化手段として、研磨シートを含む研磨機の一例を図６に示す。研磨シートは、研磨砥粒が結着樹脂に分散されたものが基材に塗布されたシートである。研磨シート１は中空の軸αに巻かれており、軸αにシートが送られる方向と逆方向に、研磨シート１に張力が与えられるようモータ（不図示）が配置されている。研磨シート１は矢印方向に送られ、ガイドローラー２−１、２−２を介してバックアップローラ３を通り、研磨後のシートはガイドローラー２−３、２−４を介してモータ（不図示）により巻き取り手段５に巻き取られる。研磨は、基本的に未処理の研磨シートが電子写真感光体４の表面に常時圧接され、電子写真感光体表面を粗面化することで行われる。研磨シート１は基本的には絶縁性であるので、シートの接する部位はアースに接地されたもの、または導電性を有するものを用いることが好ましい。
【００７９】
研磨シートの送りスピードは１０〜５００ｍｍ／ｍｉｎの範囲が好ましい。送り量が少なければ電子写真感光体表面を研磨した研磨シートが再度電子写真感光体表面に接触することとなり、電子写真感光体表面への深傷の発生、表面溝のムラ、研磨シート表面の結着樹脂の付着等を生じる場合があり好ましくない。
【００８０】
電子写真感光体４は、研磨シート１を介してバックアップローラ３と対向した位置に置かれる。この際、研磨シート１の基材側からバックアップローラが所望の設定値でバックアップローラ３に所定時間押し当てられ、電子写真感光体表面が粗面化される。電子写真感光体の回転方向は、研磨シート１の送られる方向と同一、対向、または研磨途中で回転方向を変更してもよい。
【００８１】
バックアップローラの電子写真感光体に対する押し当て圧は、研磨砥粒の種類および粒径、研磨シートに分散される研磨砥粒の番手、研磨シートの基材厚、砥粒シートの結着樹脂膜厚、バックアップローラの硬度、電子写真感光体の表面を構成する表面層の硬度により最適値は異なるが、０．００５〜１５Ｎ／ｍ２の範囲であれば、本発明における電子写真感光体表面の溝形状が達成される。なお、本発明における電子写真感光体表面の溝形状（溝幅、溝密度、表面粗さ等）は、例えば粗面化手段として研磨シートを用いる場合は、研磨シートの送りスピード、パックアップローラの押し当て圧、研磨砥粒の粒径、形状、研磨シートに分散される研磨砥粒の番手、研磨シートの結着樹脂膜厚、基材厚等を適宜選択することにより調整できる。
【００８２】
研磨砥粒としては、酸化アルミニウム、酸化クロム、炭化珪素、ダイヤモンド、酸化鉄、ダイヤモンド、酸化セリウム、コランダム、珪石、窒化珪素、窒化硼素、炭化モリブデン、炭化珪素、炭化タングステン、チタンカーバイトおよび酸化珪素等が挙げられる。研磨砥粒の平均粒径は好ましくは０．０１〜５０μｍであり、より好ましくは１〜１５μｍである。粒径が小さいと、本発明において好適な溝の深さ、溝の幅が得られず、大きいとＲｚ−Ｒｚjisの差が大きくなり、ハーフトーン画像上のムラ、傷が画に出る等の不具合を生じる傾向がある。なお、研磨砥粒の平均粒径は、遠心沈降法で測定されたメジアン径Ｄ５０を指す。
【００８３】
研磨シートの結着樹脂に分散される研磨砥粒の番手は研磨砥粒の粒径と相関があり、番手数が小さい方が研磨砥粒の平均粒径が大きく、そのため、電子写真感光体表面に傷を生じさせることとなる。本発明において研磨シートに分散される研磨砥粒の番手の範囲は、５００〜２００００が好ましく、より好ましくは１０００〜３０００が好ましい。
【００８４】
本発明に用いられる研磨シートとしては、以下のような市販のものを用いることができる。例えば、レフライト（株）製ＭＡＸＩＭＡ、ＭＡＸＩＭＡ  Ｔタイプ；（株）ＫＯＶＡＸ製ラピカ；住友３Ｍ（株）製マイクロフィニッシングフィルム、ラッピングフィルム；三共理化学（株）製ミラーフィルム、ラップングフィルム；日本ミクロコーティング（株）製ミポックス等が挙げられる。
【００８５】
なお、電子写真感光体表面の溝幅、平坦部の幅および溝密度は、本発明においては、例えば非接触３次元表面測定機（商品名：マイクロマップ５５７Ｎ、（株）菱化システム製）を用いて以下のように測定を行う。
【００８６】
マイクロマップの光学顕微鏡部に５倍の二光束干渉対物レンズを装着し電子写真感光体をレンズ下に固定し、表面形状画像をＷａｖｅモードでＣＣＤカメラを用いて干渉像を垂直走査させて３次元画像を得る。得られる画像の範囲は１．６ｍｍ×１．２ｍｍである。得られた画像を解析し、データとして単位長さ１０００μｍ当たりの溝数、溝幅が得られる。このデータを基に溝幅、溝数の解析が可能となる。また、溝幅、溝数に関しては、マイクロマップ以外にも市販のレーザー顕微鏡（超深度形状測定顕微鏡ＶＫ−８５５０、ＶＫ−９０００（（株）キーエンス製）、走査型共焦点レーザー顕微鏡ＯＬＳ３０００（オリンパス（株）製）、リアルカラーコンフォーカル顕微鏡オプリテクスＣ１３０（レーザーテック（株）製））、デジタルマイクロスコープＶＨＸ−１００、ＶＨ−８０００（（株）キーエンス製））等により、電子写真感光体表面画像を得、それを基に画像処理ソフト（例えばＷｉｎＲＯＯＦ（三谷商事（株）製））を用い溝幅、溝数を求めることが可能である。また、３次元非接触形状測定装置（ＮｅｗＶｉｅｗ５０３２（ザイゴ（株）製））等を用いればマイクロマップと同様に測定することが可能である。
【００８７】
また、電子写真感光体の表面の表面粗さＲｚ（十点平均面粗さ）は０．３μｍ〜１．３μｍが好ましい。０．３μｍ未満の場合にはフィルミング、クリーニング性に効果が薄く、１．３μｍを超える場合には文字再現性が劣り、３ポイントの文字画像が再現されずつぶれ易くなる。なお、本発明において電子写真感光体の表面の表面粗さＲｚは、溝の深さを表す指標とする。
【００８８】
本発明において、表面粗さの測定は、いずれも、ＪＩＳ−Ｂ０６０１−２００１を基準とし、（株）小坂研究所製の表面粗さ測定器サーフコーダＳＥ３５００型を用いて行った。測定条件は、測定長：０．４ｍｍ、測定速度：０．１ｍｍ／ｓとした。ＲＳｍ（Ｃ）および（Ｄ）測定時のノイズカットのベースラインレベル設定値は１０％（レベル設定）とした。
【００８９】
本発明の別の形態として、感光体の表面にディンプル状の微細な凹凸形状を持つようにした感光体が挙げられる。電子写真感光体の表面形状をディンプル状の微細な凹凸形状を持つように形成することによっても、弾性層を表面層として有する中間転写体を装着した画像形成装置に用いた場合にもトナーのフィルミングの発生が良好に抑えられた。
【００９０】
特に、粗面化する前の基準面よりも凹みを多くを持つように加工された表面であることが好ましく、凹部はできるだけ孤立して存在し、感光体表面の凹凸形状は適度な粗さ、適度な凹凸間隔、適度な凸部と凹部の比率を持ち、特に凹部分がスジ状に連なることがなく、凹部分の存在の仕方に方向性がない様に形成されていることが好ましい。
【００９１】
本発明において、最表面層に上記のディンプル形状を形成できればいかなる成膜法、または粗面化法を用いてよい。
【００９２】
ただし、本発明で求めているような表面形状を得るには何等かの機械的粗面化法を用いることが有効である。数ある機械的粗面化法の中でも、ディンプル形状を形成する方法として、乾式のブラスト法と湿式のホーニング法が好ましい。更に、乾式のブラスト法を用いることが湿度条件に敏感な電子写真感光体を水等の溶媒に接触させることなく粗面化できるためより好ましい。
【００９３】
ブラスト加工の方法としては、圧縮空気を用いて噴射する方法、モータを動力として噴射する方法等があるが、感光体の粗面化を精密に制御が可能で、かつ設備の簡易性という点において、圧縮空気を用いる方法が好ましい。
【００９４】
ブラストに用いる研磨材の材質としては、酸化アルミニウム、ジルコニア、炭化ケイ素、ガラス等のセラミック系、ステンレス、鉄、亜鉛等の金属系、ポリアミド、ポリカーボネート、エポキシ、ポリエステル等の樹脂系が挙げられる。特に粗面化効率およびコスト面から、ガラス、酸化アルミニウム、ジルコニアが好ましい。
【００９５】
本発明において用いるブラスト加工装置の例を図５に示す。容器（不図示）に貯留されている研磨材は１−４の経路よりノズルに導かれ、１−３の経路より導入された圧縮エアを用いて噴射ノズル１−１より噴射され、ワーク支持体（ワーク固定治具）１−６により支持され自転している感光体（ワーク）１−７に衝突する。１−５はブラスト砥粒である。
【００９６】
このときノズルとワークの距離は１−２や１−９のノズル固定冶具、アームにより調整されて決められる。ノズルは通常ワークの回転軸方向に対して移動しながら粗面化処理を行い、ノズル支持体１−８がワークの回転軸方向に移動することによりワークに対してムラ無く粗面化処理を施すことができる。
【００９７】
この時、ノズルと感光体表面の最短距離は適当な間隔に調整する必要がある。距離が過剰に近い、若しくは遠いと加工効率が落ちる、若しくは所望の粗面化が行えない場合がある。噴射の動力に用いる圧縮空気の圧力も適度な圧力に調整する必要がある。このように、有機感光体を成膜完成後に粗面化することで生産性の良い製造法が確立できる。
【００９８】
本発明の表面形状、または粗面化は感光体下地の導電性基体の面形状とは無関係である。特に、有機感光層の成膜法が浸漬塗布法の場合、しばしば成膜された面は非常に平滑で、仮に下地を粗面化したとしてもその面形状を反映することはない。
【００９９】
本発明のディンプル状表面形状を機械的粗面化を施して形成する場合、有機感光体を最終的に使用する層まで成膜した後、感光体の最表面層上から粗面化することが好ましい。
【０１００】
表面形状の測定法において、本発明において十点平均粗さ（Ｒｚjis）、凹凸の平均間隔（ＲＳｍ）、最大山高さ（Ｒｐ）、最大谷深さ（Ｒｖ）はＪＩＳ−Ｂ０６０１−２００１に記載の方法に準じて測定したものをいう。
【０１０１】
測定は表面粗さ測定器（商品名：サーフコーダＳＥ３５００型、（株）小坂研究所製）を用いて行った。
【０１０２】
粗面化する感光体の表面粗さは、周方向および回転軸方向に測定した両方の場合とも十点平均粗さＲｚjisで０．３μｍ〜２．５μｍであることが好ましく、更には０．４μｍ〜２．０μｍであることが好ましい。表面粗さが０．３μｍ未満であると粗面化による本発明の改善効果が減少する傾向にあり、２．５μｍを超えると得られる画像に粗面化に由来するガサツキが現れ、またクリーニングブレードからのトナーのすり抜けが多くなる傾向にある。
【０１０３】
本発明において求められる表面形状は、所謂ディンプル形状と表現できる、できるだけ円形に近い、孤立した凹部を多数有する形状である。このディンプル形状は感光体表面の全ての方向に対して方向性がないことが好ましい。
【０１０４】
感光体表面の凹凸において、谷部分がスジ状に連なった場合、帯電生成物等の低抵抗物質がそのスジ状部分に蓄積され、特に高温高湿下で長期間使用された場合などに表面形状に起因するスジ状の画像欠陥が発生するという問題が発生しやすくなる。このスジ状画像欠陥は特に上記の弾性変形率Ｗｅ％が４５％以上の感光体や表面に硬化性樹脂を含有する高耐久を達成できる感光体において特に顕著となる問題である。
【０１０５】
従って、あらゆる方向に測定したＲｚjis、ＲＳｍ等がその測定方向によって大きく異なった値にならないことが面粗さ測定データから導き出される。よって、周面の周方向のＲＳｍ（Ｃ）の値と周面の母線方向（感光体が回転する軸方向）のＲＳｍ（Ｄ）の値の比率が１に近いほど好ましい。
【０１０６】
凹凸の平均間隔ＲＳｍは周方向および母線方向に測定した両方の場合とも５μｍ〜１２０μｍ、かつ周方向のＲＳｍ（Ｃ）と母線方向のＲＳｍ（Ｄ）の比率が（ＲＳｍ（Ｃ）／ＲＳｍ（Ｄ））＝０．５〜１．５であることが好ましい。
【０１０７】
また、特に感光体表面とクリーニングブレードが速度差をもって当接する場合、最適な凹凸の間隔範囲が存在し、ＲＳｍが５μｍより小さいと粗面化した効果が減少する傾向にあり、１２０μｍより大きいとトナーすり抜け等のクリーニング不良が多くなる傾向にある。
【０１０８】
また、本発明の表面形状は凸部よりも凹部を積極的に有するような形状を意図したものである。感光体上に凸形状が多く、凸部の高さが大きくなるとクリーニングブレードに対する局所的な抵抗が増加し、特に長期間耐久使用した際にクリーニングブレードのエッジ部を欠損させるという問題が発生する傾向にある。
【０１０９】
従って、本発明においては凸部の高さを小さくし、凹部の深さを大きくするという形状を選択的に形成させるために、最大山高さＲｐ（Ｆ）が０．６μｍ以下であることが好ましい。また、最大谷深さＲｖ（Ｅ）の該最大山高さＲｐ（Ｆ）に対する比の値（Ｅ／Ｆ）が１．２以上であることがより優れた効果を発揮する。
【０１１０】
これらディンプルの形状を更に詳細に検討した結果について説明する。ディンプル形状の測定には、表面形状測定システム（Ｓｕｒｆａｃｅ  Ｅｘｐｌｏｒｅｒ  ＳＸ−５２０ＤＲ型機、（株）菱化システム製）を使用して評価した。
【０１１１】
測定は、先ずドラムサンプルをワーク置き台に設置し、チルト調整して水平をあわせ、ウエーブモードで感光体表面の３次元形状データを取り込んだ。その際、対物レンズは５０倍の倍率を用いて１００μｍ×１００μｍの視野観察で行った。次に、データ解析ソフト中の、粒子解析プログラムを用いて表面の等高線データを表示した。
【０１１２】
ディンプルの形状、面積等を求める際の孔解析パラメータは、最長径上限：５０μｍ、最長径下限：１μｍ、深さ下限：０．１μｍ、体積下限：１μｍ３以上で観察して画面上ディンプルと見える部分の個数をカウントした。観察は１００μｍ×１００μｍの視野で行い、ディンプル個数は解析画面の視野中で見えるディンプルの数をカウントして個数とした。
【０１１３】
ディンプルの面積率は、上記と同じ視野、同じ解析条件で、総面積を１００００μｍ２として、ディンプル部分の面積を粒子解析ソフトの計算値を合計して求め、（ディンプル合計面積／総面積）×１００（％）として求めた。
【０１１４】
ディンプルの平均アスペクト比は上記と同じ視野、同じ解析条件から、識別できるディンプルのデータを集めて、そのアスペクト比の平均値を求めて決定した。
【０１１５】
本発明の感光体の適したディンプルの個数は、１００００μｍ２あたり５個〜５０個、更に５個〜４０個が好ましい。好ましいディンプルの面積率は、３〜６０％が好ましい。これらディンプルの個数や面積率が上限を上回っても、下限を下回っても粗面化した効果が得られ難くなる。
【０１１６】
また、好ましいディンプルの平均アスペクト比は、０．５〜０．９５である。アスペクト比が下限を下回った場合、高温高湿下において画像流れが発生しやすくなる。
【０１１７】
本発明においては、これらの個数、面積率、平均アスペクト比の数値の規定に適合した表面形状が好ましい、円形に近い形状を有する孤立したディンプル状の凹凸を示している。このような形状を有することにより適度な粗面形状を有し、かつ方向性の無い粗面化表面であるため、前後で述べるような理由により、本発明の改善効果を効率よく得ることができる。
【０１１８】
本発明の電子写真感光体は電子写真複写機に利用するのみならず、レーザービームプリンター、ＣＲＴプリンター、ＬＥＤプリンター、液晶プリンターおよびレーザー製版等の電子写真応用分野にも広く用いることができる。
【実施例】
【０１１９】
以下に、具体的な実施例を挙げて本発明をさらに詳細に説明する。ただし、本発明はこれらに限定されるものではない。なお、実施例中の「部」は「質量部」を意味する。
【０１２０】
（電子写真感光体の製造例１〜１１ならびに比較製造例Ｃ１〜Ｃ９）
（電子写真感光体の製造例１）
ＪＩＳ  Ａ３００３アルミニウム合金を用いて、長さ３７０ｍｍ、外径８４ｍｍ、肉厚３ｍｍのアルミニウムシリンダーを切削加工により作製して支持体（円筒状支持体）とした。
【０１２１】
次に、アンチモンをドープした酸化スズの被覆膜を有する酸化チタン粒子（商品名：クロノスＥＣＴ−６２、チタン工業（株）製）６０部、酸化チタン粒子（商品名：ｔｉｔｏｎｅ  ＳＲ−１Ｔ、堺化学（株）製）６０部、レゾール型フェノール樹脂（商品名：フェノライトＪ−３２５、大日本インキ化学工業（株）製、固形分７０％）７０部、２−メトキシ−１−プロパノール５０部およびメタノール５０部からなる溶液を、ボールミル装置で２０時間分散することによって、導電層用塗布液を調製した。この導電層用塗布液を支持体上に浸漬塗布し、これを４８分間、１５０℃に調整された熱風乾燥機中で乾燥および硬化させることによって、膜厚が１５μｍの導電層を形成した。
【０１２２】
次に、共重合ナイロン樹脂（商品名：アミランＣＭ８０００、東レ（株）製）１０部およびメトキシメチル化ナイロン樹脂（商品名：トレジンＥＦ３０Ｔ、帝国化学産業（株）製）３０部を、メタノール５００部／ブタノール２５０部の混合溶剤に溶解させることによって、中間層用塗布液を調製した。  この中間層用塗布液を導電層上に浸漬塗布し、これを２２分間、１００℃に調整された熱風乾燥機中で乾燥させることによって、膜厚が０．４５μｍの中間層を形成した。
【０１２３】
次に、ＣｕＫα特性Ｘ線回折におけるブラッグ角２θ±０．２°の７．４°および２８．２°に強いピークを有するヒドロキシガリウムフタロシアニン（電荷発生物質）４部、ポリビニルブチラール樹脂（商品名：エスレックＢＸ−１、積水化学工業（株）製）２部、および、シクロヘキサノン９０部からなる溶液を、直径１ｍｍガラスビーズを用いたサンドミル装置で１０時間分散した後、これに酢酸エチル１１０部を加えることによって、電荷発生層用塗布液を調製した。  この電荷発生層用塗布液を中間層上に浸漬塗布し、これを２２分間、８０℃に調整された熱風乾燥機中で乾燥させることによって、膜厚が０．１７μｍの電荷発生層を形成した。
【０１２４】
次に、下記式（１１）で示される構造を有する化合物（電荷輸送物質）３５部、
【０１２５】
【化１】
2007086524.tif 000003
【０１２６】
および、ビスフェノールＺ型ポリカーボネート樹脂（商品名：ユーピロンＺ４００、三菱エンジニアリングプラスティックス（株）製）５０部を、モノクロロベンゼン３２０部／ジメトキシメタン５０部の混合溶剤に溶解させることによって、第一電荷輸送層用塗布液を調製した。
【０１２７】
この第一電荷輸送層用塗布液を電荷発生層上に浸漬塗布し、これを４０分間、１００℃に調整された熱風乾燥機中で乾燥させることによって、膜厚が２１μｍの第一電荷輸送層を形成した。
【０１２８】
次に、下記式（１２）で示される構造を有する化合物（重合性官能基を有する正孔輸送性化合物）３０部
【０１２９】
【化２】
2007086524.tif 000004
【０１３０】
を、１−プロパノール３５部および１，１，２，２，３，３，４−ヘプタフルオロシクロペンタン（商品名：ゼオローラーＨ、日本ゼオン（株）製）３５部の混合溶剤に溶解させた後、これをポリテトラフルオロエチレン（ＰＴＦＥ）製の０．５μｍメンブレンフィルターで加圧濾過することによって、第二電荷輸送層用塗布液を調製した。  この第二電荷輸送層用塗布液を第一電荷輸送層上に浸漬塗布した後、１００℃の条件下５分間保持して溶剤を風乾させた。
【０１３１】
これに、窒素雰囲気（酸素濃度１０ｐｐｍ）下で加速電圧１５０ｋＶ、線量１５ｋＧｙ（１．５Ｍｒａｄ）の条件で電子線を照射し、その後、同雰囲気下で電子写真感光体（＝電子線の被照射体）の温度が１２０℃になる条件で９０秒間加熱処理を行い、さらに大気中で１００℃に調整された熱風乾燥機中で２０分間加熱処理を行うことによって、膜厚が５μｍの硬化性の第二電荷輸送層を形成した。
【０１３２】
次に、概略、図１に示す構成の乾式ブラスト処理装置（不二精機製造所製）を用い、下記条件にて、第二電荷輸送層の表面に対して乾式ブラスト処理を施し、第二電荷輸送層の表面に複数のディンプル形状の凹部を形成した。
【０１３３】
・乾式ブラスト処理の条件
粒子（研磨粒子）：平均粒径が３０μｍの球状ガラスビーズ（商品名：ＵＢ−０１Ｌ（株）、ユニオン製）
エア（圧縮空気）吹き付け圧力：０．３４３ＭＰａ（３．５ｋｇｆ／ｃｍ２）
噴射ノズル移動速度：４３０ｍｍ／ｓ
ワークの自転速度：２８８ｒｐｍ
噴射ノズルの吐出口とワークとの距離：１００ｍｍ
粒子（研磨粒子）の吐出角度：９０°
粒子（研磨粒子）の供給量：２００ｇ／ｍｉｎ
ブラストの回数：片道×２回
乾式ブラスト処理後、ワークの周面に残存付着した粒子（研磨粒子）を、圧縮エアの吹き付けにより除去した。
【０１３４】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体を作製した。
【０１３５】
作製した電子写真感光体の周面の形状を測定したところ、表１および２に示す数値であった。
【０１３６】
なお、電子写真感光体の周面の形状の測定は、上述のとおり、（株）小坂研究所製の表面粗さ測定器サーフコーダＳＥ３５００型を使用して行った。
【０１３７】
Ｒｚjis（Ａ）およびＲＳｍ（Ｃ）の測定は、上記装置用の円周粗さ測定装置を使用して行った。測定条件は、測定長：０．４ｍｍ、測定速度：０．１ｍｍ／ｓとした。ＲＳｍ（Ｃ）および（Ｄ）測定時のノイズカットのベースラインレベル設定値は１０％（レベル設定）とした。
【０１３８】
また、Ｒｚjis（Ａ）および（Ｂ）、ＲＳｍ（Ｃ）および（Ｄ）、Ｒｖ（Ｅ）およびＲｐ（Ｆ）、１００００μｍ２（１００μｍ×１００μｍ）あたりのディンプル形状の凹部の個数、ディンプル形状の凹部の面積率、ディンプル形状の凹部の平均アスペクト比の測定は、それぞれ、円筒状の電子写真感光体の母線方向の、一端から５ｃｍの部分、中央部、他端から５ｃｍの部分の３部分で２箇所以上測定して、その平均値を測定値とした。
【０１３９】
また、上記と同様にしてユニバーサル硬さ値（ＨＵ）および弾性変形率測定用の電子写真感光体を作製し、上記乾式ブラスト処理前後の表面層（本実施例では第二電荷輸送層）の表面のユニバーサル硬さ値（ＨＵ）および弾性変形率を測定したところ、表３に示す数値であった。なお、表面層（本実施例では第二電荷輸送層）を形成し、２３℃／５０％ＲＨ環境下に２４時間放置した後、ユニバーサル硬さ値（ＨＵ）および弾性変形率を測定し、次に、乾式ブラスト処理を施した後、ユニバーサル硬さ値（ＨＵ）および弾性変形率を再度測定した。  このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体１を作製した。
【０１４０】
表面粗さ測定は、接触式面粗さ測定機（商品名：サーフコーダＳＥ３５００、（株）小坂研究所製）を用いて上述のように行った。なお、ディンプル形状の測定は、上述した方法で行い、それぞれの測定は、円筒状の電子写真感光体の母線方向の、一端から５ｃｍの部分、中央部、他端から５ｃｍの部分の３部分で２箇所以上測定して、その平均値を測定値とした。測定結果を表１−１に示す。
【０１４１】
（電子写真感光体の製造例２）
電子写真感光体の製造例１と同様にして、支持体上に導電層、中間層、電荷発生層および第一電荷輸送層を形成した。
【０１４２】
次に、分散剤としてフッ素原子含有樹脂（商品名：ＧＦ−３００、東亞合成（株）製）０．１５部を、１，１，２，２，３，３，４−ヘプタフルオロシクロペンタン（商品名：ゼオローラーＨ、日本ゼオン（株）製）３５部／１−プロパノール３５部の混合溶剤に溶解させた後、これに潤滑剤として四フッ化エチレン樹脂粒子（商品名：ルブロンＬ−２、ダイキン工業（株）製）３部を加え、高圧分散機（商品名：マイクロフルイダイザーＭ−１１０ＥＨ、米Ｍｉｃｒｏｆｌｕｉｄｉｃｓ社製）を用い、５８８０Ｎ／ｃｍ２（６００ｋｇｆ／ｃｍ２）の圧力で３回の分散処理を施し、均一に分散させた。
【０１４３】
これを、ＰＴＦＥ製の１０μｍメンブレンフィルターで加圧濾過した。
【０１４４】
これに、上記式（１２）で示される構造を有する化合物（重合性官能基を有する正孔輸送性化合物）２７部を加え、ＰＴＦＥ製の１０μｍメンブレンフィルターで加圧濾過することによって、第二電荷輸送層用塗布液を調製した。
【０１４５】
この第二電荷輸送層用塗布液を第一電荷輸送層上に浸漬塗布した後、１００℃の条件下５分間保持して溶剤を風乾させた。
【０１４６】
これに、窒素雰囲気（酸素濃度１０ｐｐｍ）下で加速電圧１５０ｋＶ、線量１５ｋＧｙ（１．５Ｍｒａｄ）の条件で電子線を照射し、その後、同雰囲気下で電子写真感光体（＝電子線の被照射体）の温度が１２０℃になる条件で９０秒間加熱処理を行い、さらに大気中で電子写真感光体（＝電子線の被照射体）の温度が１００℃に調整された熱風乾燥機中で２０分間加熱処理を行うことによって、膜厚が５μｍの硬化性の第二電荷輸送層を形成した。
【０１４７】
次に、噴射ノズルの吐出口とワークとの距離を１００ｍｍから１１０ｍｍに変更した以外は実施例１の条件と同様の条件の乾式ブラスト処理によって、第二電荷輸送層の表面に複数のディンプル形状の凹部を形成した。
【０１４８】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体２を作製した。
【０１４９】
また、電子写真感光体の製造例１と同様にして表面粗さ、ディンプル形状を測定した。その結果を表１−１に示す。
【０１５０】
（電子写真感光体の製造例３）
電子写真感光体の製造例２と同様にして、支持体上に導電層、中間層、電荷発生層、第一電荷輸送層および第二電荷輸送層を形成した。
【０１５１】
次に、噴射ノズルの吐出口とワークとの距離を１００ｍｍから５０ｍｍに変更した以外は、実施例１の条件と同様の条件の乾式ブラスト処理によって、第二電荷輸送層の表面に複数のディンプル形状の凹部を形成した。
【０１５２】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体３を作製した。
【０１５３】
また、実施例１と同様にして表面粗さ、ディンプル形状を測定した。その結果を表１−１に示す。
【０１５４】
（電子写真感光体の製造例４）
電子写真感光体の製造例１と同様にして、支持体上に導電層、中間層および電荷発生層を形成し、また、該電荷発生層上に電子写真感光体の製造例１の第一電荷輸送層と同様の層を電荷輸送層として形成した。
【０１５５】
次に、アンチモンドープ酸化スズ粒子（商品名：Ｔ−１、三菱マテリアル（株）製、平均粒径０．０２μｍ）１００部を、下記式（１９）で示される構造を有するフッ素原子含有化合物（商品名：ＬＳ−１０９０、信越化学工業（株）製）７部
【０１５６】
【化３】
2007086524.tif 000005
【０１５７】
で表面処理した（以下「処理量７％」と記す。）。この表面処理済みアンチモンドープ酸化スズ粒子１０部、メチルエチルケトン２００部、および、１，４−ジオキサン２００部を、サンドミル装置で６６時間分散した。
【０１５８】
これに、下記式（２１）で示される構造を有する熱硬化性エポキシ樹脂モノマー６部、
【０１５９】
【化４】
2007086524.tif 000006
【０１６０】
および、下記式（２２）で示される構造を有する酸無水物（硬化触媒）１．４部
【０１６１】
【化５】
2007086524.tif 000007
【０１６２】
を添加することによって、保護層用塗布液を調製した。
【０１６３】
この保護層用塗布液を電荷輸送層上にスプレーコーティングし、これを３０分間８０℃で、次いで２時間１３０℃で熱処理し、もってこれを熱硬化させることによって、膜厚が５μｍの保護層を形成した。
【０１６４】
次に、電子写真感光体の製造例１の第二電荷輸送層の表面に対する乾式ブラスト処理の条件と同様の条件の乾式ブラスト処理によって、保護層の表面に複数のディンプル形状の凹部を形成した。
【０１６５】
このようにして、支持体上に導電層、中間層、電荷発生層、電荷輸送層および保護層（硬化層）を設けてなり、かつ、該保護層が表面層であり、かつ、周面にディンプル形状の凹部を複数有する円筒状の電子写真感光体４を作製した。
【０１６６】
また、電子写真感光体の製造例１と同様にして表面粗さ、ディンプル形状を測定した。その結果を表１−１に示す。
【０１６７】
（電子写真感光体の製造例５）
電子写真感光体の製造例１と同様にして、支持体上に導電層、中間層および電荷発生層を形成した。
【０１６８】
次に、上記式（１２）で示される構造を有する化合物７０部を、１，１，２，２，３，３，４−ヘプタフルオロシクロペンタン１５部／１−プロパノール１５部の混合溶剤に溶解させた後、これをＰＴＦＥ製の０．５μｍメンブレンフィルターで加圧濾過することによって、電荷輸送層用塗布液を調製した。
【０１６９】
この電荷輸送層用塗布液を電荷発生層上に浸漬塗布した後、１００℃の条件下５分間保持して溶剤を風乾させた。
【０１７０】
これに、窒素雰囲気（酸素濃度１０ｐｐｍ）下で加速電圧１５０ｋＶ、線量５０ｋＧｙ（５Ｍｒａｄ）の条件で電子線を照射し、その後、同雰囲気下で電子写真感光体（＝電子線の被照射体）の温度が１２０℃になる条件で９０秒間加熱処理を行い、さらに大気中で１００℃に調整された熱風乾燥機中で２０分間加熱処理を行うことによって、膜厚が１０μｍの硬化性の電荷輸送層を形成した。
【０１７１】
次に、エア（圧縮空気）吹き付け圧力を０．３４３ＭＰａ（３．５ｋｇｆ／ｃｍ２）から０．４４１ＭＰａ（４．５ｋｇｆ／ｃｍ２）に変更した以外は、電子写真感光体の製造例１の第二電荷輸送層の表面に対する乾式ブラスト処理の条件と同様の条件の乾式ブラスト処理によって、電荷輸送層の表面に複数のディンプル形状の凹部を形成した。
【０１７２】
このようにして、支持体上に導電層、中間層、電荷発生層および電荷輸送層（硬化層）を設けてなり、かつ、該電荷輸送層が表面層であり、かつ、周面にディンプル形状の凹部を複数有する円筒状の電子写真感光体５を作製した。
【０１７３】
また、電子写真感光体の製造例１と同様にして表面粗さ、ディンプル形状を測定した。その結果を表１−１に示す。
【０１７４】
（電子写真感光体の製造例６）
電子写真感光体の製造例１と同様にして、支持体上に導電層、中間層、電荷発生層および第一電荷輸送層を形成した。
【０１７５】
次に、上記式（１８）で示される構造を有する化合物（電荷輸送物質）１０部に、トリアルコキシシランとテトラアルコキシシランの加水分解縮合物を主成分とする熱硬化性シリコーン樹脂（東芝シリコーン（株）製トスガード５１０）を結着樹脂の不揮発分が１３部になるように添加し、これに２−プロパノールを塗布液全体の固形分が３０質量％になるように添加することによって、第二電荷輸送層用塗布液を調製した。
【０１７６】
この第二電荷輸送層用塗布液を第一電荷輸送層上に浸漬塗布し、６０分間１３０℃で熱処理し、もってこれを熱硬化させることによって、膜厚が５μｍの第二電荷輸送層を形成した。
【０１７７】
次に、電子写真感光体の製造例１の条件と同様の条件の乾式ブラスト処理によって、第二電荷輸送層の表面に複数のディンプル形状の凹部を形成した。
【０１７８】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体６を作製した。
また、電子写真感光体の製造例１と同様にして表面粗さ、ディンプル形状を測定した。その結果を表１−１に示す。
【０１７９】
（電子写真感光体の製造例７）
電子写真感光体の製造例１と同様にして、支持体上に導電層、中間層、電荷発生層、第一電荷輸送層および第二電荷輸送層を形成した。
【０１８０】
次いで、研磨シート（商品名：Ｃ−２０００（富士写真フィルム（株）製）、研磨砥粒：Ｓｉ−Ｃ（平均粒径：９μｍ）、基材：ポリエステルフィルム（厚さ：７５μｍ）を用い、研磨シート送りスピード：２００ｍｍ／ｓｅｃ、感光体回転数：２５ｒｐｍ、押し当て圧：３Ｎ／ｍ２、シートおよび電子写真感光体の回転方向は反対方向で、バックアップローラは外径：直径４０ｃｍ、アスカーＣ硬度：４０のものを用い、１５０ｓｅｃ間粗面化を行った。
【０１８１】
このようにして、支持体上に導電層、中間層、電荷発生層、第一電荷輸送層および第二電荷輸送層（硬化層）を設けてなり、かつ、該第二電荷輸送層が表面層であり、かつ、周方向にスジ状の連続したの凹凸形状を有する円筒状の電子写真感光体７を作製した。
【０１８２】
なお、溝の測定においては、まず非接触３次元表面測定機（商品名：マイクロマップ５５７Ｎ、（株）菱化システム製）を用いて上述のように行った。
【０１８３】
表面粗さ測定は、接触式面粗さ測定機（商品名：サーフコーダＳＥ３５００、（株）小坂研究所製）を用いて上述のように行った。電子写真感光体の表面の溝および表面粗さを測定したところ、溝本数密度は３００、溝幅は４．８μｍ以下、Ｒｚjisは０．５１μｍ、Ｒｚは０．６０μｍであった。
【０１８４】
それぞれの測定は、円筒状の電子写真感光体の母線方向の、一端から５ｃｍの部分、中央部、他端から５ｃｍの部分の３部分で２箇所以上測定して、その平均値を測定値とした。測定結果を表１−２に示す。
【０１８５】
（電子写真感光体の製造例８）
電子写真感光体の製造例１と同様にして、支持体上に導電層、中間層、および電荷発生層を形成した。
【０１８６】
次いで下記一般式（１）で表される正孔輸送性化合物６０部をモノクロロベンゼン３０部、ジクロロメタン３０部の混合溶媒中に溶解し、電荷輸送層用塗布液を調整した。
【０１８７】
【化６】
2007086524.tif 000008
【０１８８】
この電荷輸送層用塗布液を浸漬塗布した後、１００℃の条件下５分間保持して溶剤を風乾させた。
【０１８９】
これに、窒素雰囲気（酸素濃度１０ｐｐｍ）下で加速電圧１５０ｋＶ、線量１５ｋＧｙ（１．５Ｍｒａｄ）の条件で電子線を照射し、その後、同雰囲気下で電子写真感光体（＝電子線の被照射体）の温度が１５０℃になる条件で１８０秒間加熱処理を行い、さらに大気中で１００℃に調整された熱風乾燥機中で２０分間加熱処理を行うことによって、膜厚が１３μｍの硬化性の電荷輸送層を形成した。
【０１９０】
次いで、研磨シート（商品名：ＡＸ−３０００（富士写真フィルム（株）製）、研磨砥粒：アルミナ（平均粒径：５μｍ）、基材：ポリエステルフィルム（厚さ：７５μｍ）を用い、研磨シート送りスピード：１５０ｍｍ／ｓｅｃ、感光体回転数：１５ｒｐｍ、押し当て圧：７．５Ｎ／ｍ２、シートおよび電子写真感光体の回転方向は同方向、バックアップローラは外径：直径４０ｃｍ、アスカーＣ硬度：４０のものを用い、４００ｓｅｃ間、粗面化を行った。
【０１９１】
このようにして、支持体上に導電層、中間層、電荷発生層、電荷輸送層（硬化層）を設けてなり、かつ、該電荷輸送層が表面層であり、かつ、周方向にスジ状の連続したの凹凸形状を有する円筒状の電子写真感光体８を作製した。
【０１９２】
また、電子写真感光体の製造例７と同様にして表面粗さ、溝の測定をした。その結果を表１−２に示す。
【０１９３】
（電子写真感光体の製造例９）
電子写真感光体の製造例８と同様にして、支持体上に導電層、中間層、電荷発生層および電荷輸送層を形成した。
【０１９４】
次に、押し当て圧：７．５Ｎ／ｍ２を１０Ｎ／ｍ２、１５０ｓｅｃを３００ｓｅｃに変更した以外は、電子写真感光体の製造例８と同様に粗面化を行った。このようにして、支持体上に導電層、中間層、電荷発生層および電荷輸送層（硬化層）を設けてなり、かつ、該電荷輸送層が表面層であり、かつ、周方向にスジ状の連続したの凹凸形状を有する円筒状の電子写真感光体９を作製した。
【０１９５】
また、電子写真感光体の製造例７と同様にして表面粗さ、溝の測定をした。その結果を表１−２に示す。
【０１９６】
（電子写真感光体の製造例１０）
電子写真感光体の製造例８と同様にして、支持体上に導電層、中間層、電荷発生層および電荷輸送層を形成した。
【０１９７】
次に、研磨シートの番手を＃８００（商品名：Ｃ−８００（富士写真フィルム（株）製）、押し当て圧：７．５Ｎ／ｍ２を６．５Ｎ／ｍ２に変更した以外は、電子写真感光体の製造例８と同様に粗面化を行った。このようにして、支持体上に導電層、中間層、電荷発生層および電荷輸送層（硬化層）を設けてなり、かつ、該電荷輸送層が表面層であり、かつ、周方向にスジ状の連続したの凹凸形状を有する円筒状の電子写真感光体１０を作製した。
【０１９８】
また、電子写真感光体の製造例７と同様にして表面粗さ、溝の測定をした。その結果を表１−２に示す。
【０１９９】
（電子写真感光体の製造例１１）
電子写真感光体の製造例８と同様にして、支持体上に導電層、中間層、電荷発生層および電荷輸送層を形成した。
【０２００】
次に、粗面化工程の時間を１２００ｓｅｃに変更した以外は、電子写真感光体の製造例１０と同様に粗面化を行った。このようにして、支持体上に導電層、中間層、電荷発生層および電荷輸送層（硬化層）を設けてなり、かつ、該電荷輸送層が表面層であり、かつ、周方向にスジ状の連続したの凹凸形状を有する円筒状の電子写真感光体１１を作製した。
【０２０１】
また、電子写真感光体の製造例７と同様にして表面粗さ、溝の測定をした。その結果を表１−２に示す。
【０２０２】
（電子写真感光体の製造比較例Ｃ−１）
電子写真感光体の製造例１と同様にして、支持体上に導電層、中間層、電荷発生層、第一電荷輸送層および第二電荷輸送層を形成し、電子写真感光体Ｃ−１とした。
【０２０３】
また、電子写真感光体の製造例１と同様にして表面粗さ、溝の測定をした。その結果を表１−１に示す。
【０２０４】
（電子写真感光体の製造比較例Ｃ−２）
電子写真感光体の製造例１と同様にして、支持体上に導電層、中間層、および電荷発生層を形成した。
【０２０５】
次に、下記式（Ｅ−２）
【０２０６】
【化７】
2007086524.tif 000009
【０２０７】
で示される構造を有するスチリル化合物１０部、および、下記式（Ｅ−３）
【０２０８】
【化８】
2007086524.tif 000010
【０２０９】
で示される繰り返し構造単位を有するポリカーボネート樹脂（粘度平均分子量（Ｍｖ）：２００００）１０部を、モノクロロベンゼン５０部、ジクロロメタン３０部の混合溶剤に溶解させることによって、電荷輸送層用塗布液を調製した。
【０２１０】
この電荷輸送層用塗布液を、電荷発生層上に浸漬塗布し、１時間１２０℃で乾燥させることによって、膜厚が３０μｍの電荷輸送層を形成した。
【０２１１】
次に、電子写真感光体の製造例１の第二電荷輸送層の表面に対する乾式ブラスト処理の条件と同様の条件の乾式ブラスト処理によって、電荷輸送層の表面に複数のディンプル形状の凹部を形成した。
【０２１２】
このようにして、支持体上に導電層、中間層、電荷発生層および電荷輸送層を設けてなり、かつ、該電荷輸送層が表面層であり、かつ、周面にディンプル形状の凹部を複数有する円筒状の電子写真感光体Ｃ−２を作製した。
【０２１３】
また、電子写真感光体の製造例１と同様にして表面粗さ、ディンプル形状を測定した。その結果を表１−１に示す。
【０２１４】
（電子写真感光体の製造比較例Ｃ−３）
電子写真感光体の製造例１と同様にして、支持体上に導電層、中間層、電荷発生層および、第一電荷輸送層を形成した。次に、下記式（Ｅ−１）
【０２１５】
【化９】
2007086524.tif 000011
【０２１６】
で示される構造を有する正孔輸送性化合物３０部、および、下記式（Ｅ−１１）
【０２１７】
【化１０】
2007086524.tif 000012
【０２１８】
で示される構造を有する正孔輸送性化合物１０部を、モノクロロベンゼン５０部／ジクロロメタン５０部の混合溶剤に溶解させることによって、第二電荷輸送層用塗布液を調製した。この第二電荷輸送層用塗布液を、第一電荷輸送層上にスプレーコーティングした後、１００℃の条件下５分間保持して溶剤を風乾させた。
【０２１９】
次に、第一電荷輸送層層上に塗布した第二電荷輸送層用塗布液に、酸素濃度１０ｐｐｍの雰囲気下で加速電圧１５０ｋＶ、照射線量２０Ｍｒａｄの条件で電子線を照射し、その後、同雰囲気下で電子写真感光体（＝電子線の被照射体）の温度が１００℃になる条件で１０分間加熱処理を行い、膜厚２μｍの第二電荷輸送層を形成した。
【０２２０】
次に、電子写真感光体の製造例１の第二電荷輸送層の表面に対する乾式ブラスト処理の条件と同様の条件の乾式ブラスト処理によって、第二電荷輸送層の表面に複数のディンプル形状の凹部を形成した。
【０２２１】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体Ｃ−３を作製した。
【０２２２】
また、電子写真感光体の製造例１と同様にして表面粗さ、ディンプル形状を測定した。その結果を表１−１に示す。
【０２２３】
（電子写真感光体の製造比較例Ｃ−４）
第二電荷輸送層用塗布液に電子線を照射した後の加熱処理を行わなかった以外は、電子写真感光体１と同様にして電子写真感光体を作製した。
【０２２４】
次に、電子写真感光体の製造例１の第二電荷輸送層の表面に対する乾式ブラスト処理の条件と同様の条件の乾式ブラスト処理によって、第二電荷輸送層の表面に複数のディンプル形状の凹部を形成した。
【０２２５】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体Ｃ−４を作製した。
【０２２６】
また、電子写真感光体の製造例１と同様にして表面粗さ、ディンプル形状を測定した。その結果を表１−１に示す。
【０２２７】
（電子写真感光体の製造比較例Ｃ−５）
電子写真感光体の製造例１と同様にして、支持体上に導電層、中間層、電荷発生層および、第一電荷輸送層を形成した。
【０２２８】
次に、上記式（Ｅ−３）で示される繰り返し構造単位を有するポリカーボネート樹脂（粘度平均分子量（Ｍｖ）：２００００）１０部を、モノクロロベンゼン１００部、ジクロロメタン６０部の混合溶剤に溶解させ、これに疎水性シリカ粒子１部を混合・分散することによって、保護層用塗布液を調製した。
【０２２９】
この保護層用塗布液を、第一電荷輸送層上にスプレーコーティングし、６０分間１１０℃で乾燥させることによって、膜厚が１．０μｍの保護層を形成した。
【０２３０】
次に、電子写真感光体の製造例１の第二電荷輸送層の表面に対する乾式ブラスト処理の条件と同様の条件の乾式ブラスト処理によって、保護層の表面に複数のディンプル形状の凹部を形成した。
【０２３１】
このようにして、支持体上に中間層、電荷発生層、第一電荷輸送層（電荷輸送層）および保護層をこの順に設けてなり、かつ、該保護層が表面層であり、かつ、周面にディンプル形状の凹部を複数有する円筒状の電子写真感光体Ｃ−５を作製した。
【０２３２】
また、電子写真感光体の製造例１と同様にして表面粗さ、ディンプル形状を測定した。その結果を表１−１に示す。
【０２３３】
（電子写真感光体の製造比較例Ｃ−６）
電子写真感光体の製造例２と同様にして、支持体上に導電層、中間層、電荷発生層、第一電荷輸送層および第二電荷輸送層を形成した。
【０２３４】
次に、噴射ノズルの吐出口とワークとの距離を１００ｍｍから５０ｍｍ、エア（圧縮空気）吹き付け圧力を０．３４３ＭＰａ（３．５ｋｇｆ／ｃｍ２）から０．４９０ＭＰａ（５．０ｋｇｆ／ｃｍ２）に変更した以外は、実施例１の条件と同様の条件の乾式ブラスト処理によって、第二電荷輸送層の表面に複数のディンプル形状の凹部を形成した。
【０２３５】
このようにして、支持体上に導電層、中間層、電荷発生層、第一電荷輸送層および第二電荷輸送層（硬化層）を設けてなり、かつ、該第二電荷輸送層が表面層であり、かつ、周面にディンプル形状の凹部を複数有する円筒状の電子写真感光体Ｃ−６を作製した。
【０２３６】
また、実施例１と同様にして表面粗さ、ディンプル形状を測定した。その結果を表１−１に示す。
【０２３７】
（電子写真感光体の製造比較例Ｃ−７）
電子写真感光体の製造例８において、粗面化工程の時間を５０ｓｅｃに変更した以外は、電子写真感光体の製造例８と同様に電子写真感光体Ｃ−７を作製した。
【０２３８】
また、電子写真感光体の製造例７と同様にして表面粗さ、溝の測定をした。その結果を表１−２に示す。
【０２３９】
（電子写真感光体の製造比較例Ｃ−８）
電子写真感光体の製造例８において、粗面化工程の時間を１８００ｓｅｃに変更した以外は、電子写真感光体の製造例８と同様に電子写真感光体Ｃ−８を作製した。
【０２４０】
また、電子写真感光体の製造例７と同様にして表面粗さ、溝の測定をした。その結果を表１−２に示す。
【０２４１】
（電子写真感光体の製造比較例Ｃ−９）
電子写真感光体の製造例８において、研磨シートの番手を＃８００（商品名：Ｃ−８００（富士写真フィルム（株）製）に変更した以外は、電子写真感光体の製造例８と同様に電子写真感光体Ｃ−９を作製した。
【０２４２】
また、電子写真感光体の製造例７と同様にして表面粗さ、溝の測定をした。その結果を表１−２に示す。
【０２４３】
【表１−１】
2007086524.tif 000013
【０２４４】
【表１−２】
2007086524.tif 000014
【０２４５】
（中間転写ベルトの製造例１〜３ならびに比較製造例Ｃ１およびＣ２）
表２に示すとおりの材料構成で、基層（下層）、中間層および表面層（上層）の３層構成または単層構成の中間転写ベルトを作製した。製造例１の中間転写ベルトを中間転写ベルト１、製造例２の中間転写ベルトを中間転写ベルト２、製造例３の中間転写ベルトを中間転写ベルト３、比較製造例１の中間転写ベルトを中間転写ベルトＣ１、比較製造例２の中間転写ベルトを中間転写ベルトＣ２とする。
【０２４６】
【表２】
2007086524.tif 000015
【０２４７】
なお、中間転写ベルト１〜３の基層および中間層ならびにＣ１およびＣ２の各層には、導電剤としてカーボンブラックが分散してある。
【０２４８】
（中間転写ベルトの表面物性の測定）
表面物性測定用の中間転写ベルト１〜３ならびにＣ１およびＣ２について、それぞれ、２５℃／５０％ＲＨ環境下に２４時間放置した後、上述のとおりにして、表面のユニバーサル硬さ値（ＨＵ）および弾性変形率の測定を行った。測定結果を表３に示す。
【０２４９】
【表３】
2007086524.tif 000016
【０２５０】
（実施例１−１）
電子写真感光体１および中間転写ベルト１を図１に示す構成の電子写真装置に装着し、常温常湿（２３℃、５０％ＲＨ）環境下、１０００００枚の通紙耐久試験を行い、耐久試験後の画質（電子写真感光体の表面の傷部（上記特徴的な傷部）でのフィルミング発生に伴う転写性）および中間転写ベルトの耐久性を評価した。画質の評価にはハーフトーン画像およびベタ画像を用い、画像上の白スジおよび黒スジの発生のレベルを評価した。評価結果を表４に示す。
【０２５１】
（実施例１−２）
実施例１−１において、中間転写ベルト１を中間転写ベルト２に変更した以外は、実施例１−１と同様にして評価を行った。評価結果を表４に示す。
【０２５２】
（実施例１−３）
実施例１−１において、中間転写ベルト１を中間転写ベルト３に変更した以外は、実施例１−１と同様にして評価を行った。評価結果を表４に示す。
【０２５３】
（比較例１−１）
実施例１−１において、中間転写ベルト１を中間転写ベルトＣ１に変更した以外は、実施例１−１と同様にして評価を行った。評価結果を表４に示す。
【０２５４】
（比較例１−２）
実施例１−１において、中間転写ベルト１を中間転写ベルトＣ２に変更した以外は、実施例１−１と同様にして評価を行った。評価結果を表４に示す。
【０２５５】
【表４】
2007086524.tif 000017
【０２５６】
実施例１−１〜１−３ならびに比較例１−１および１−２の結果から、以下のことがわかる。
【０２５７】
画質すなわち電子写真感光体の表面の上記特徴的な傷部の転写性は、中間転写１００００μｍ連鎖重合性官能基電荷輸送機能硬化性樹脂ＲＳｍ体（中間転写ベルト）の表面のユニバーサル硬さ値（ＨＵ）が電子写真感光体の表面のユニバーサル硬さ値（ＨＵ）よりも低い方が有利となっている。
【０２５８】
また、中間転写体（中間転写ベルト）の耐久性は弾性変形率に依存している。実施例１−３の中間転写ベルト３と比較例１−１の中間転写ベルトＣ１とを対比すると、両者ともユニバーサル硬さ値が６０Ｎ／ｍｍ２程度で近い値を示しているにも関わらず、中間転写ベルトＣ１の表面はヒビ割れが発生した。両者では弾性変形率が大きく異なり、弾性変形率が大きい方が有利となっている。そしてまた、実施例１−１の中間転写ベルト１および実施例１−２の中間転写ベルト２は、ともにユニバーサル硬さ値が低いにも関わらず、耐久性が良好であった。その要因として、両者ともに弾性変形率が大きいことが挙げられる。
【０２５９】
（実施例２−１）
電子写真感光体２および中間転写ベルト３を図１に示す構成の電子写真装置に装着し、常温常湿（２３℃、５０％ＲＨ）環境下、１０００００枚の通紙耐久試験を行い、耐久試験後の画質（電子写真感光体の表面の傷部（上記特徴的な傷部）でのフィルミング発生に伴う転写性）の評価および耐久試験後の電子写真感光体の表面の削れ量を測定した。画質の評価にはハーフトーン画像およびベタ画像を用い、画像上の白スジおよび黒スジの発生のレベルを評価した。削れ量の測定には、フィッシャー社製渦電流式膜厚計  ＰＥＲＭＡＳＣＯＰＥ  ＴＹＰＥ  Ｅ１１１  を使用した。また、耐久試験時の電子写真感光体とクリーニングブレード間のトルク上昇起因によるブレード鳴きの評価もあわせて行った。
【０２６０】
ブレード鳴きの評価は、ブレード鳴きがない場合は◎、軽微で問題とならない場合は○、画像欠陥などは生じないがブレード鳴きが聞こえる場合は△、クリーニングブレードの欠けなどが発生して画像欠陥が生じる場合は×とした。
【０２６１】
（実施例２−２）
実施例２−１において、電子写真感光体２を電子写真感光体３に変更した以外は、実施例２−１と同様にして評価を行った。評価・測定結果を表５に示す。
【０２６２】
（実施例２−３）
実施例２−１において、電子写真感光体２を電子写真感光体４に変更した以外は、実施例２−１と同様にして評価を行った。評価・測定結果を表５に示す。
【０２６３】
（実施例２−４）
実施例２−１において、電子写真感光体２を電子写真感光体５に変更した以外は、実施例２−１と同様にして評価を行った。評価・測定結果を表５に示す。
【０２６４】
（実施例２−５）
実施例２−１において、電子写真感光体２を電子写真感光体６に変更した以外は、実施例２−１と同様にして評価を行った。評価・測定結果を表５に示す。
【０２６５】
（比較例２−１）
実施例２−１において、電子写真感光体２を電子写真感光体Ｃ−１に変更した以外は、実施例２−１と同様にして評価を行った。評価・測定結果を表６に示す。
【０２６６】
（比較例２−２）
実施例２−１において、電子写真感光体２を電子写真感光体Ｃ−２に変更した以外は、実施例２−１と同様にして評価を行った。評価・測定結果を表６に示す。
【０２６７】
（比較例２−３）
実施例２−１において、電子写真感光体２を電子写真感光体Ｃ−３に変更した以外は、実施例２−１と同様にして評価を行った。評価・測定結果を表６に示す。
【０２６８】
（比較例２−４）
実施例２−１において、電子写真感光体２を電子写真感光体Ｃ−４に変更した以外は、実施例２−１と同様にして評価を行った。評価・測定結果を表６に示す。
【０２６９】
（比較例２−５）
実施例２−１において、電子写真感光体２を電子写真感光体Ｃ−５に変更した以外は、実施例２−１と同様にして評価を行った。評価・測定結果を表６に示す。
【０２７０】
（比較例２−６）
実施例２−１において、電子写真感光体２を電子写真感光体Ｃ−６に変更した以外は、実施例２−１と同様にして評価を行った。評価・測定結果を表６に示す。
【０２７１】
【表５】
2007086524.tif 000018
【０２７２】
比較例２−１の電子写真感光体Ｃ−１は、トルクの上昇により耐久試験初期からブレード鳴きが発生したため、耐久試験を１０００枚程度までしか継続することができなかった。また、ハーフトーン画像でフィルミングの発生に伴い転写不良がハーフトーン画像に見られた。
【０２７３】
比較例２−２の電子写真感光体Ｃ−２は、削れ量が多く、通史耐久試験途中で感光層が消失してしまい耐久試験を継続することができなかった。
【０２７４】
比較例２−３、２−５の電子写真感光体Ｃ−３、Ｃ−５は、ユニバーサル硬さ値（ＨＵ）および弾性変形率ともに上記範囲になく、摩耗および傷の少なくとも一方に問題があり、良好な画像を形成することはできなかった。
【０２７５】
比較例２−４の電子写真感光体Ｃ−４は、弾性変形率が４５％以上６５％以下であっても、ユニバーサル硬さ値（ＨＵ）が１５０Ｎ／ｍｍ２未満であるため、削れ量が非常に大きく耐久試験を最後まで行うことができなかった。
【０２７６】
比較例２−６の電子写真感光体Ｃ−６は、ユニバーサル硬さ値（ＨＵ）が１５０Ｎ／ｍｍ２以上２２０Ｎ／ｍｍ２以下であり、かつ、弾性変形率が４５％以上６５％以下であるが、Ｒｚjis（Ａ）、Ｒｚjis（Ｂ）ともに大きいために、電子写真感光体とクリーニングブレードとの間でトナーのすり抜けが発生し、耐久試験の初期からスジ画像が発生した。
【０２７７】
これに対し、ユニバーサル硬さ値（ＨＵ）が１５０Ｎ／ｍｍ２以上２２０Ｎ／ｍｍ２以下であり、かつ、弾性変形率が４５％以上６５％以下、Ｒｚjis（Ａ）、Ｒｚjis（Ｂ）が０．３〜２．５μｍである電子写真感光体２〜７は削れ量も少なく、ブレード鳴きがなく、フィルミングが発生することなく良好な画像が得られた。
【０２７８】
また、通紙耐久試験後、実施例２−１〜２−６の中間転写ベルト３の表面には傷・摩耗はほとんどなく、耐久性は良好であり、また、電子写真感光体の表面に対する追従性も良好であった。
【０２７９】
（実施例３−１）
電子写真感光体７および中間転写ベルト３を図１に示す構成の電子写真装置に装着し、常温常湿（２３℃、５０％ＲＨ）環境下、１０００００枚の通紙耐久試験を行い、耐久試験後の画質（電子写真感光体の表面の傷部（上記特徴的な傷部）でのフィルミング発生に伴う転写性）の評価を行った。画質の評価にはハーフトーン画像およびベタ画像を用い、画像上の白スジおよび黒スジの発生のレベルを評価した。また、実施例２−１と同様にブレード鳴きの評価も行った。
【０２８０】
ブレード鳴きの評価は、ブレード鳴きがない場合は◎、軽微で問題とならない場合は○、画像欠陥などは生じないがブレード鳴きが聞こえる場合は△、クリーニングブレードの欠けなどが発生して画像欠陥が生じる場合は×とした。
【０２８１】
（実施例３−２）
実施例３−１において、電子写真感光体７を電子写真感光体８に変更した以外は、実施例３−１と同様にして評価を行った。評価結果を表７に示す。
【０２８２】
（実施例３−３）
実施例３−１において、電子写真感光体７を電子写真感光体９に変更した以外は、実施例３−１と同様にして評価を行った。評価結果を表７に示す。
【０２８３】
（実施例３−４）
実施例３−１において、電子写真感光体７を電子写真感光体１０に変更した以外は、実施例３−１と同様にして評価を行った。評価結果を表７に示す。
【０２８４】
（実施例３−５）
実施例３−１において、電子写真感光体７を電子写真感光体１１に変更した以外は、実施例３−１と同様にして評価を行った。評価結果を表７に示す。
【０２８５】
（比較例３−１）
実施例３−１において、電子写真感光体７を電子写真感光体Ｃ−７に変更した以外は、実施例３−１と同様にして評価を行った。評価結果を表７に示す。
【０２８６】
（比較例３−２）
実施例３−１において、電子写真感光体７を電子写真感光体Ｃ−８に変更した以外は、実施例３−１と同様にして評価を行った。評価結果を表７に示す。
【０２８７】
（比較例３−３）
実施例３−１において、電子写真感光体７を電子写真感光体Ｃ−９に変更した以外は、実施例３−１と同様にして評価を行った。評価結果を表７に示す。
【０２８８】
【表６】
2007086524.tif 000019
【０２８９】
比較例３−１の電子写真感光体Ｃ−７は、トルクの上昇によりクリーニングブレード鳴きが発生し、耐久試験を開始して３５０００枚程度でハーフトーン画像上にスジ画像が見られた。また、クリーニングブレードを観察したところ、エッジに欠けが見られた。また、フィルミングが発生したのに伴い、転写不良がハーフトーン画像に見られた。
【０２９０】
比較例３−２の電子写真感光体Ｃ−８は、Ｒｚ−Ｒｚjisが０．３を超える領域の濃度が薄く見受けられた。
【０２９１】
比較例３−３の電子写真感光体Ｃ−９は、Ｒｚが１．３μｍを超えたところは、白スジ画像として表れ、比較例３−２と同様にＲｚ−Ｒｚjisが０．３を超える領域の濃度が薄く見受けられた。
【０２９２】
これに対し、Ｒｚjisが０．３〜１．３μｍである電子写真感光体７〜１１は、スジ画像、ブレード鳴きが発生することなく、かつフィルミングが発生することない良好な画像が得られた。
【図面の簡単な説明】
【０２９３】
【図１】本発明の画像形成装置の一例の概略図である。
【図２】弾性中間転写ベルトの一例の断面図である。
【図３】微小硬さ測定装置フィッシャースコープＨ１００Ｖ（Ｈ．Ｆｉｓｃｈｅｒ社製）の測定チャートの概略図である。
【図４】微小硬さ測定装置フィッシャースコープＨ１００Ｖ（Ｈ．Ｆｉｓｃｈｅｒ社製）により本発明の電子写真感光体を測定した測定チャートの一例である。
【図５】ブラスト装置の概略図である。
【図６】粗面化手段としての、研磨シートを含む研磨機の一例である。
【図１】
2007086524.tif 000020
【図２】
2007086524.tif 000021
【図３】
2007086524.tif 000022
【図４】
2007086524.tif 000023
【図５】
2007086524.tif 000024
【図６】
2007086524.tif 000025